(57)【要約】【課題】分散または結晶成長の改質により、炭酸カルシウムスケールを最小にできるポリマーの提供等。【解決手段】抗スケール剤および分散剤として使用される改質多糖ポリマー。ポリマーは水性システムで使用される組成物に有用である。改質多糖はまた、洗浄剤配合物、水処理、分散剤、および油田用途で、かつガラス繊維結合剤としても有用である。かかる用途には、１モルの多糖ＡＳＵ当たり最大約７0モル％のカルボキシル基と１モルの多糖ＡＳＵ当たり最大約２０モル％のアルデヒド基とを有する改質多糖がある。用途はまた、改質多糖と他の合成ポリマーとの混合物を含む。【選択図】図１
2007063534.tif 000002
【特許請求の範囲】
【請求項１】
１モルの多糖ＡＳＵ当たり最大約７０モル％のカルボキシル基と１モルの多糖ＡＳＵ当たり最大約２０モル％のアルデヒド基とを有する少なくとも１種の改質多糖を含む多糖組成物。
【請求項２】
前記の少なくとも１種の改質多糖が少なくとも１つのホスホネート部分をさらに含む、請求項１の多糖組成物。
【請求項３】
前記の少なくとも１種の改質多糖と、ホスホネート部分を有する少なくとも１種のモノマーとの混合物をさらに含む、請求項１の多糖組成物。
【請求項４】
前記の少なくとも１種の改質多糖が少なくとも１つのスルホネート部分をさらに含む、請求項１の多糖組成物。
【請求項５】
前記の少なくとも１種の改質多糖と、スルホネート部分を有する少なくとも１種のモノマーとの混合物をさらに含む、請求項１の多糖組成物。
【請求項６】
前記の少なくとも１種の改質多糖は少なくとも１つのホスホネート部分をさらに含む、請求項１の多糖組成物。
【請求項７】
前記の少なくとも１種の改質多糖と、ホスフェート部分を有する少なくとも１種のモノマーとの混合物をさらに含む、請求項１の多糖組成物。
【請求項８】
水性処理組成物中における請求項１の多糖組成物の使用であって、前記水性処理組成物はスケール形成を防止することができ、前記水性処理組成物中に前記の少なくとも１種の改質多糖が少なくとも約０．５ｍｇ／Ｌの量で存在する、多糖組成物の使用。
【請求項９】
クリニーング配合物における請求項１の多糖組成物の使用であって、前記の少なくとも１種の改質多糖ポリマーはクリニーング配合物の約０．０１〜約１０重量％の量で存在する、多糖組成物の使用。
【請求項１０】
分散剤における請求項１の多糖組成物の使用であって、前記分散剤は、１種以上のミネラル、１種以上の有機成分、および／または１種以上の農薬活性成分を分散させることができる、多糖組成物の使用。
【請求項１１】
請求項１０の多糖組成物であって、前記組成物は１種以上のミネラルを分散させることができ、分散される前記１種以上のミネラルはタルク、二酸化チタン、雲母、沈殿炭酸カルシウム、摩砕炭酸カルシウム、沈殿シリカ、シリケート、酸化鉄、粘土、カオリン粘土、石膏、またはこれらの組合せである、多糖組成物。
【請求項１２】
請求項１０の多糖組成物であって、前記組成物は１種以上の有機成分を分散させることができ、分散される前記１種以上の有機成分はカーボンブラック、染料、インク、蛍光剤、またはこれらの組合せである、多糖組成物。
【請求項１３】
請求項１０の多糖組成物であって、前記組成物は１種以上の農薬活性成分を分散させることができ、分散される前記１種以上の農薬活性成分は防腐剤、除草剤、殺虫剤、成長制御物質、またはこれらの組合せである、多糖組成物。
【請求項１４】
水性処理システムにおける請求項１の多糖組成物の使用であって、
前記水性処理システムは水処理システム、油田システム、またはクリニーングシステムであり、かつ
前記水性処理システムは、スルフェートスケール、カーボネートスケール、および／またはホスフェートスケールを最小にすることができる、多糖組成物の使用。
【請求項１５】
ガラス繊維結合剤またはセメント組成物における請求項１の多糖組成物の使用。
【請求項１６】
多糖組成物の調製法であって、
水性媒体中で多糖を酸化する工程（水性媒体は、１モルの多糖無水糖単位（「ＡＳＵ」）当たり最大１０６．３７ｇの活性塩素の当量酸化力と媒介量のニトロキシルラジカルとを有するオキシダントを有する）、ここで、生じる改質多糖は１モルの多糖ＡＳＵ当たり最大約７０モル％のカルボキシル基と１モルの多糖ＡＳＵ当たり最大約２０モル％のアルデヒド官能基とを有し、そして
制御された温度とｐＨ下で酸化多糖を分解する工程、
とを含む調製法。
【請求項１７】
請求項１６の調製法であって、前記多糖は顆粒デンプンであり、前記調製法は、
前記酸化デンプンをろ過し洗浄して、デンプンを分解する前にニトロキシルメディエータと塩副産物を除去する工程、および
デンプンを架橋する工程、ここで、デンプンは酸化の前に架橋される、
をさらに含む、調製法。
【発明の詳細な説明】
【技術分野】
【０００１】
本発明は、カルボン酸塩、アルデヒド、スルホン酸塩、ホスフェート、およびホスホネート部分を含む種々の成分で改質された多糖に関する。本発明はまた、かかるポリマーを含む抗スケール剤（anti-scalant）および／または分散剤配合物または組成物、およびスケール最小化を含む水性システムにおけるその使用に関する。
【背景技術】
【０００２】
例えば、ボイラー水または蒸気発電システム、冷却水システム、ガス洗浄システム、パルプおよび製紙工場システム、脱塩システム、布、食器および硬表面クリニーングシステム、ガス、油および地熱井戸の製造中のダウンホールシステムのような水性システムは公知である。これらのシステムの水はしばしば、天然にまたは汚染により無機粒子および／または塩のような成分を含有する。泥、シルト、および粘土のような無機粒子は表面に沈殿して、有効に分散されないと水の流れや熱移動を制限する。塩は溶解、懸濁または分散された状態に維持されないと、これらの水性システムに蓄積、沈着、および汚れの問題を引き起こす。
【０００３】
無機塩は典型的には、金属陽イオン（例えばカルシウム、マグネシウム、またはバリウム）と無機陰イオン（例えば、ホスフェート、カーボネート、およびスルフェート）との反応により形成される。塩は形成されると不溶性になりやすく、または水中での溶解度が低い。溶液中のこれらの濃度が上昇するか、またはこれらの塩を含有する水のｐＨおよび／または温度が変化すると、塩は溶液から沈殿、結晶化し、表面上に硬い沈着物またはスケール（scale）（塊片）を形成する。かかるスケールの形成は、硬水で洗浄される熱移動器具、ボイラー、二次油回収井戸、および自動食器洗浄機、ならびに基板のような装置において問題であり、装置の性能や寿命を低下させる。
【０００４】
炭素鋼から作成される多くの冷却水システム（例えば産業用の冷却塔および熱交換器）は、スケール形成以外に腐食の問題を経験する。水にオルトホスフェートおよび／または亜鉛化合物のような種々の抑制物質を加えてこの腐食を防ぐ試みがしばしば行われる。しかしホスフェートの添加は、リン酸カルシウムのような不溶性の高いホスフェートの形成を増加させる。亜鉛化合物の添加は、水酸化亜鉛やリン酸化亜鉛のような不溶性塩の沈殿を引き起こす。
【０００５】
スケール形成性塩や無機粒子を含有する水性システムの安定化には、種々の機構がある。抑制（inhibition）は、スケール形成性塩の悪影響を排除するための通常の方法である。抑制では、水性システム中のスケール形成性塩の溶解度を上昇させる１つ以上のポリマーが加えられる。
【０００６】
冷却水の処理においてホスホン酸塩と低分子量ホモポリマーは、主要な炭酸カルシウム抑制物質となる。しかしこれらの添加物はストレス条件下では充分でないことがある。従って、ストレス条件下で形成される結晶の結晶成長改質物として作用することができるポリマーに対するニーズがある。従来の抑制物質は、完全には有効ではないことがある。
【０００７】
他の安定化機構は、沈殿した塩結晶の分散である。カルボン酸基を有する合成ポリマーは、炭酸カルシウムのような沈殿した塩の良好な分散剤として機能する。この機構では、結晶が水溶液に溶解するのではなく分散している。
【０００８】
第３の安定化機構は、ポリマーによるスケールの結晶構造の干渉と変形を含み、それによって表面、他の形成結晶または既存の粒子へのスケールの付着を少なくする。
クリニーング組成物への合成ポリマーの添加はまた、これらの組成物に多くの有用な機能を付与する。例えばこれらは、粉末化洗浄剤において独立にまたは粘度低下剤と同時に機能することができる。これらはまた、再沈着防止剤、分散剤、スケールおよび沈着物抑制物質、結晶改質剤、および／または界面活性剤に最適な洗浄活性を付与しながらビルダーとして使用される物質を部分的または完全に置換することができる洗浄剤補助剤としても機能する。
【０００９】
クリニーング配合物は典型的には、そのクリニーング性能を強化するためにホスフェートやカーボネートのようなビルダーを含有する。しかしこれらのビルダーはまた、炭酸カルシウムやリン酸カルシウムのような不溶性塩（オルトリン酸カルシウムの形で）を沈殿することができる。塩沈殿物は衣類や食器に沈着物を生成し、これらの物品にきたない膜やスポットを形成する。同様に不溶性塩は、ダウンホール油田用途で大きな問題を引き起こすことがある。従って、水処理、油田、およびクリニーング配合物に存在する不溶性塩からのスケール生成を最小にするポリマーに対するニーズがある。
【００１０】
水性処理システムにおけるスケール形成を最小にするために、何年もの間合成ポリマーが使用されている。例えばポリアクリル酸のようなポリマーは、数十年の間洗浄剤や水処理用途においてカルシウム結合、或いは炭酸カルシウム抑制物質、コビルダーおよび分散剤として使用されている。しかし原油に対する需要の増加と供給の減少のために、最近はこれらの合成ポリマーを製造するのに使用されるモノマーが不足しており、ポリマーの製造コストが上昇している。従ってこれらの合成ポリマーに替わる再生可能な天然資源からのポリマーに対するニーズがある。再生可能な天然資源からのポリマーは、付加的利益として、生体分解性のほとんど無い合成ポリマーより良好な生体分解性プロフィールを有する。
【００１１】
酸化デンプンならびに他の改質多糖を含むデンプンは、過去において洗浄剤添加物として使用できる可能性が示されている。例えば、カルシウム結合剤として酸化イヌリンを使用することが知られている。また多糖コビルダーには、洗浄剤配合物で使用される酸化グルコサン、酸化デキストリン、および同様に洗浄剤用途で使用される低分子量カルボキシレート化マルトデキストリンがある。さらに、キレート剤として改質多糖を使用することが知られている。しかしその性能は、ポリアクリル酸のような合成ポリマーと比較するとあまり強くない。
【００１２】
合成ポリマーは典型的には、石油ベースの原料から製造される。かかる合成ポリマーを製造するのに使用される原料の価格は、過去数年間に急速に上昇した。従って本発明の改質多糖は、コスト−性能ベースで合成ポリマーに対する利点を提供する。
【００１３】
カルボン酸基を含有する合成ポリマーおよび天然のポリマーの両方が炭酸カルシウムの抑制においてよく機能することも認識されている。一般にカルボキシレート官能基の量が多いほど、提供される炭酸カルシウム抑制量が多い。しかし多くの環境に存在するスケールの量は、ポリマーが通常抑制できる量より多い。従って分散または結晶成長の改質により、炭酸カルシウムスケールを最小にできるポリマーに対するニーズがある。
【００１４】
カルボキシレート化された基で改質された多糖は、従来カルシウム結合と硬度制御に提唱されている。しかしこれらの天然由来の生成物は、かかる応用に合成ポリマーほど有効ではないことが多く、これは少なくとも一部は多糖骨格中に導入できるカルボキシル基の量が限定されているためである。従ってポリアクリル酸のような合成ポリマーは材料１ｇ当たり、高度に酸化された多糖より多くのカルボン酸官能基を含有する傾向がある。さらに置換または酸化の程度が上昇すると、多糖の生体分解性が低下する。従ってスケール調節剤、分散剤、および／または土壌懸濁剤として機能することができる多糖に対するニーズがある。
合成ポリマーと天然ポリマーの混合物は不相溶性になりやすい。従って、互いに混合することを可能にする互いに相溶性である合成ポリマーと天然ポリマーに対するニーズも存在する。
【発明の開示】
【課題を解決するための手段】
【００１５】
本発明の方法で製造された改質多糖類がほとんどまたは全くカルシウム結合性やコビルディング（co-building）特性を持たないことが、この度見出された。但し、これらの天然ポリマーは、一部は結晶成長性を分散および／または改質するその能力により、界面活性剤用途で非常に優れたスケール制御剤であるとともに分散剤および土壌懸濁剤であることがわかった。さらにこれらの改質多糖類は、合成ポリマーと同じかまたはそれ以上の性能を有している。
【００１６】
酸化方法を制御することにより、カルシウム結合性をほとんどまたは全く持たないが性能の良い改質多糖類を製造することができる。理論に拘束はされないが、比較的少量の置換が、成長する結晶表面にこれらの分子を引きつけることになると考えられる。従ってこれらの分子は、結晶成長抑制物質および分散剤として機能することができる。合成ポリマーはポリマー１グラム当たりより多くのカルボキシル基を運搬できるため、多糖のカルシウム結合性またはコビルディング性は合成ポリマーほど有効ではないことがある。従ってその結晶成長の改質と、カルシウム結合性ではなく分散性とを最大にすることにより、水処理や洗浄剤のような水性処理用途において、これらのポリマーは合成ポリマーと同等かまたはより有効となり得る。
【００１７】
本発明はさらに、多くの異なるスケール（ホスフェート、スルフェート、カーボネート、およびシリケートベースのスケールを含む）を最小するのに有効な改質多糖類を開示する。これらのスケール最小化ポリマーは、水処理組成物、油田関連組成物、例えばセメント組成物、クリニーング配合物、および他の水性処理組成物を含む多くのシステムで有用である。
【００１８】
１つの態様において、改質多糖類の重量平均分子量は１，０００〜１０，０００，０００である。別の態様において改質多糖類の重量平均分子量は１，０００〜１，０００，０００である。さらに別の態様において改質多糖の分子量は１，０００〜３５０，０００である。別の態様において改質多糖の分子量は１，０００〜１００，０００である。
【００１９】
本発明の改質多糖ポリマーは、炭酸カルシウムおよびリン酸カルシウムスケールのようなスケールを防止するための水または水性処理システムにおいて有用である。かかるシステムにおいてそのポリマーは、少なくとも約０．５ｍｇ／Ｌの量で存在する。改質多糖ポリマーはまた、水処理システムのカルシウムスケールを防止するための水性処理組成物または配合物に有用であり、ポリマーは組成物の約１０〜約２５重量％の量で組成物中に存在する。
【００２０】
改質多糖ポリマーはまた、炭酸カルシウム結晶成長を改質するための、またはスルフェートスケールを最小にするための水性システム処理組成物で使用することができる。さらにその改質多糖ポリマーは、水処理システム、油田システムまたはクリニーングシステムのような水性処理システムで使用することができる。水性システムが油田システムである時、最小にされるスルフェートスケールは硫酸バリウムスケールでもよい。
【００２１】
水性処理組成物中に存在する時、改質多糖は水性処理組成物の約０．００１〜約２５重量％の量で存在する。別の態様においてポリマーは組成物の約０．５〜約５重量％の量で存在する。
【００２２】
本発明はさらに、改質多糖ポリマーを有するミネラル分散剤を含む。このミネラル分散剤は、タルク、二酸化チタン、雲母、沈殿炭酸カルシウム、摩砕炭酸カルシウム、沈殿シリカ、シリケート、酸化鉄、粘土、カオリン粘土、石膏、またはこれらの組合せを分散することができる。
【００２３】
改質多糖ポリマーはまたクリニーング配合物に有用であり、ここでそのポリマーがクリニーング配合物の約０．０１〜約１０重量％の量で存在する。かかるクリニーング配合物は、リンベースのおよび／または炭酸ビルダーを含むことができる。クリニーング配合物は食器洗浄機用の洗浄剤配合物でもよい。この自動食器洗浄機用の洗浄剤配合物は、ビルダー、界面活性剤、酵素、溶媒、ヒドロトロープ、増量剤、漂白剤、香料、および／または着色物質を含む。
【００２４】
さらに別の態様において改質多糖は、ガラス繊維の結合剤として使用することができる。ガラス繊維断熱製品は一般に、ガラス繊維とポリマー性結合剤と結合させることにより形成される。典型的には水性ポリマー結合剤は、生成後まもなく熱いうちにマット状にしたガラス繊維に噴霧される。ポリマー結合剤は、繊維が互いに交差する結合点に蓄積しやすく、こうして繊維をこれらの点で接着させる。熱繊維からの熱は、結合剤中の水のほとんどを蒸発させる。ガラス繊維結合剤は、最終のガラス繊維製品が包装と輸送用に圧縮され、そして取り付けた時にその完全な縦の大きさを回復できるように柔軟でなければならない。
【００２５】
さらに別の態様においていくつかの疎水性成分の添加は、合成ポリマーとこれらの天然ポリマーとの安定な混合物を産生する。
【００２６】
本発明はさらに、カルボキシル官能基とアルデヒド官能基とを有する改質多糖組成物の製造法を提供する。この方法は、１モルの多糖無水糖単位（「ＡＳＵ」）当たり最大１０６．３７ｇの活性塩素の当量酸化力と媒介量（mediating amount）のニトロキシルラジカルを有するオキシダント（oxidant）を有する水性媒体中で多糖を酸化することを含む。反応は、約５℃〜約５０℃の温度で約６．０〜約１１．０のｐＨで行われる。生じる生成物は、１モルの多糖ＡＳＵ当たり最大約７０モル％のカルボキシル基と１モルの多糖ＡＳＵ当たり最大約２０モル％のアルデヒド基とを有することができる。
【００２７】
この方法では、アルカリ性条件下で酸化多糖の制御された分解が起き、カルボキシル官能基とアルデヒド官能基とを有する改質多糖の低分子量体と即使用可能な（ＲＦＵ）分散体を生成する。場合により、得られる分散体を乾燥させて、カルボキシル官能基とアルデヒド官能基とを有する低分子量改質多糖の冷水可溶性（ＣＷＳ）ＲＦＵ粉末体を形成することができる。
【００２８】
従って本発明は、１モルの多糖ＡＳＵ当たり最大約７０モル％のカルボキシル基と１モルの多糖ＡＳＵ当たり最大約２０モル％のアルデヒド基とを有する少なくとも１種の改質多糖を含む水性処理組成物を提供する。その多糖は組成物中少なくとも約０．５ｍｇ／Ｌの量で存在し、組成物はスケール生成を防止することができる。１つの態様において、多糖は、組成物中で組成物の約１０〜約２５重量％の量で存在する。水性システム処理組成物は、炭酸カルシウム結晶成長を改変するのに適している。
【００２９】
組成物はまた、１種の以上の合成ポリマーを随時含むことができる。多糖とともに作用する適当なポリマーの例には、ポリマレイン酸、ポリアクリル酸、ポリメタクリル酸、アクリリックマレイック共重合体、アクリルアミド共重合体、およびスルホン化を含む共重合体があり、ここでスルホン化はビニルスルホネート、（メタ）アリルスルホネート、（メタ）アクリルアミドメチルプロパンスルホン酸、スチレンスルホン酸ナトリウム、スルホ−フェニルメタリルエーテルのようなコモノマーにより提供される。これらの（共）重合体のすべてはさらに、必要であれば非イオン性または疎水性成分で修飾される。
【００３０】
さらに、使用に適した合成または天然レオロジー改質剤には、架橋ポリアクリル酸、メタクリル酸共重合体、ポリウレタン、グアールガム、キサンタンガム、カルボキシメチルセルロース、およびヒドロキシエチルセルロースがある。ビニルピロリドン、ビニルイミダゾール、アミン、酸化アミンのポリマーや共重合体もまた有用である。
【００３１】
さらなる態様において、水性処理組成物は、少なくとも１種のホスホネート部分をさらに含んでよい。これは、少なくとも１種の多糖と少なくとも１種のホスホネート部分との混合物の形でもよい。同様に水性処理組成物は、少なくとも１種の多糖、少なくとも１種の合成ポリマー、および少なくとも１種のホスホネート部分との混合物の形でもよい。
【００３２】
本発明はさらに１モルの多糖ＡＳＵ当たり最大約７０モル％のカルボキシル基と１モルの多糖ＡＳＵ当たり最大約２０モル％のアルデヒド基とを有する改質多糖を有するクリニーング配合物を提供する。そのポリマーは、配合物中でクリニーング配合物の約０．０１〜約１０重量％の量で存在することができる。クリニーング配合物はまた、リンベースのおよび／またはカーボネートビルダーを含むことができる。さらなる態様において、クリニーング配合物は合成ポリマーを含む。
【００３３】
ある実施態様において、クリニーング配合物は、自動食器洗浄機用の洗浄剤配合物である。この自動食器洗浄機用の洗浄剤配合物は、例えばビルダー、界面活性剤、酵素、溶媒、ヒドロトロープ、増量剤、漂白剤、香料および／または着色物質を含む。
【００３４】
本発明はさらに、１モルの多糖ＡＳＵ当たり最大約７０モル％のカルボキシル基と１モルの多糖ＡＳＵ当たり最大約２０モル％のアルデヒド基とを有する改質多糖を有するミネラル分散剤を提供する。分散されるミネラルは、例えばタルク、二酸化チタン、雲母、沈殿炭酸カルシウム、摩砕炭酸カルシウム、沈殿シリカ、シリケート、酸化鉄、粘土、カオリン粘土、石膏、またはこれらの組合せでもよい。
【００３５】
本発明はさらに、１モルの多糖ＡＳＵ当たり最大約70モル％のカルボキシル基と１モルの多糖ＡＳＵ当たり最大約２０モル％のアルデヒド基とを有する改質多糖を有する水性処理システムを提供する。水性処理システムは、例えば水処理システム、油田システム、またはクリニーングシステムでもよい。システムが改質多糖を含む時、これはカーボネート、ホスフェート、およびスルフェートスケールを最小にすることができる。システムが油田システムである時、最小にされるスルフェートスケールは例えば硫酸バリウムスケールでもよい。
【００３６】
別の実施態様において本発明は、１モルの多糖ＡＳＵ当たり最大約７０モル％のカルボキシル基と１モルの多糖ＡＳＵ当たり最大約２０モル％のアルデヒド基とを有する改質多糖を有するガラス繊維結合剤を提供する。
【００３７】
本発明はまた、水性処理組成物を製造するための方法を提供する。この方法は、水性媒体中での多糖の酸化を含み、ここで水性媒体は、１モルの多糖無水糖単位（「ＡＳＵ」）当たり最大１０６．３７ｇの活性塩素の当量酸化力と媒介量のニトロキシルラジカルとを有するオキシダントを有する。次に酸化された多糖は分解されて、カルボキシル官能基とアルデヒド官能基とを有する多糖の低分子量体の分散体を生成する。多糖が顆粒状（例えば顆粒デンプン）である時、これはろ過し洗浄してニトロキシルメディエータ（mediator）と副産物とを除去した後分解される。いったん酸化され分解されると、この改質多糖は次に水性処理組成物に添加することができる。随時の工程において、多糖を架橋により改質することができる。架橋は酸化の前に実施することができる。多糖が顆粒デンプンである時、これは特に有効である。随時の工程において、多糖分散体を、水性処理組成物に添加する前に乾燥することができる。この乾燥工程は、多糖分散体を凍結乾燥または噴霧乾燥することにより行うことができる。
【００３８】
本発明の改質多糖ポリマーは、広範囲の条件下で優れたスケール抑制と沈着制御とを提供する。例えば本発明のポリマーは、炭酸カルシウムスケール形成と沈着とを最小にすることがわかった。
【００３９】
本発明のポリマーの組成と分子量は、これらが結晶改質剤として作用して、炭酸カルシウムスケール形成を最小にすることに寄与するものである。さらに本発明のポリマーは、油田処理用途でスルフェートスケールを最小にするのに有効である。
【００４０】
改質多糖ポリマーはまた、ミネラル、粘土、塩、金属鉱、および金属酸化物のような粒状物質を分散させるのに極めて有効である。具体例には、タルク、二酸化チタン、雲母、シリカ、シリケート、カーボンブラック、酸化鉄、カオリン粘土、二酸化チタン、炭酸カルシウム、および酸化アルミニウムがある。これらの粒状物質は、コーティング、プラスチック、ゴム、ろ過製品、化粧品、食物、ペンキ、掘穿泥水、およびペーパーコーティングなどの多様な用途において見出され得る。
【００４１】
本発明において多糖は、規定された条件下でニトロキシルラジカルメディエータを有するオキシダントを使用して、水性システムで選択的に酸化される。選択的に酸化された多糖は、主にＡＳＵのＣ６位にカルボキシル官能基とアルデヒド官能基との両方を有する。いったん酸化されると、次にこれらはＲＦＵ（「即使用可能」）分散体としてその低分子量類似体に転化される。顆粒状（例えば顆粒デンプン）である多糖類について、この分解工程は、制御された方法で低分子量への分解を引き起こしながら、同時に酸化多糖を分散させるアルカリ性の方法により起きる。場合により、これらの分散体は、噴霧乾燥または凍結乾燥によりＣＷＳ粉末に転化することができる。
【００４２】
多糖がデンプンである時、本発明で有用なデンプンベース物質は、本来のまたは改質された種々のデンプンの任意のものでよい。これらのデンプンには、任意の植物源、例えばトウモロコシ、ジャガイモ、サツマイモ、コムギ、コメ、タピオカ、トウモロコシ（waxy maize）、サゴ、モロコシ、および高アミローストウモロコシのような高アミロースデンプン（すなわち、少なくとも４５重量％のアミロース含量であるデンプン）から得られるものが含まれる。デンプンフラワー（flours）はまた、デンプン源としても使用することができる。また、前者ベースの任意のものから得られる転化産物、誘導体化および架橋デンプン（例えば、酸および／または熱の加水分解作用により調製されるデキストリン；および酵素転化または弱酸加水分解により調製される流動性または薄膜沸騰性（thin boiling）デンプン）も含まれる。
【００４３】
デンプンは、陽イオン性、アニオン性、両性、双性イオン性、疎水性、および非イオン性基、ならびにかかる基の組合せを用いて改質することができる。デンプンの改質は、例えば「改質デンプン：性質と用途（Modified Starches: Properties and Uses）」（1986）に開示されたようなアミノ、イミノ、アンモニウム、スルホニウム、またはホスホニウム基のような基を含有する試薬を用いて公知の化学反応により行うことができる。かかる誘導体には、一級、二級、三級、および四級アミンを含む窒素含有基、ならびにエーテルもしくはエステル結合により結合したスルホニウム基およびホスホニウム基を含有するものがある。
【００４４】
多糖がゴムである時、本明細書で使用可能な該当するベースには、ポリガラクトマンナン類（主にα‐Ｄ‐ガラクトピラノシル単位の単一単位側鎖が結合したβ‐Ｄ‐マンノピラノシル単位の長鎖からなるヘテロ‐多糖）を含む。また酸、熱、剪断力、および／または酵素の加水分解作用から生じる分解ゴム生成物；酸化ゴム；および誘導体化ゴムが含まれる。適当なゴムベースには、グアールガム、ローカストビーンガム、タラ（tara）ガム、およびコロハ種子（fenugreek）ガムがある。
【００４５】
本発明で有用な他の適当な多糖ベースには、例えばプルラン、キチン、キトサン、アラビアゴム、寒天、アルギン、カラギーナン、キサンタン、ジェラン（gellan）、ウェラン（welan）、ラムサン（rhamsan）、カードランスクレログルカン（curdlan scleroglucan）、タマリンドガム、およびヘミセルロース（アラビノガラクタン、コーンファイバーガム）、およびこれらの誘導体がある。
【００４６】
多糖がセルロースである時、本発明で有用な該当するベースには、セルロースおよびセルロース誘導体、例えば水溶性セルロースエーテル（例えば、カルボキシメチルセルロース、およびアルキルおよびヒドロキシアルキルセルロース、例えばメチルセルロース、ヒドロキシプロピルメチルセルロース、ヒドロキシエチルセルロース、ヒドロキシエチルメチルセルロース、ヒドロキシブチルメチルセルロース、およびエチルヒドロキシエチルセルロース）がある。
【００４７】
改質多糖ベースの製造法は当業者に公知であり、文献に記載されている。例えば R.Ｌ. Whistler、「炭水化物化学の方法（Methods in Carbohydrate Chemistry）」、第ＩＶ巻、２７９〜３１１頁（１９６４）； R.Ｌ. Whistlerら、「デンプン化学と技術（Starch Chemistry and Technology）」、第ＩＩ巻、２９３〜４３０頁（１９６７）； R.Ｌ. WhistlerとJ.N. Bemiller編、「工業ゴム（Indestrial Gums）」、第３版、第３章（１９９３）； R.Ｌ. DavidsonとN. Sittig、「水溶性樹脂（Water Soluble Resins）」、第２版、第２章（１９６８）；およびR.Ｌ. Davidson、「水溶性ゴムと樹脂のハンドブック（Handbook of Water Soluble Gums and Resins）」（１９８０）を参照されたい。
【００４８】
本明細書に例示されるように、多糖類はまず、１種の以上の基（例えば、スルホネート、ホスフェート、および／またはホスホネート）で改質された後、酸化することができる。しかし、多糖はまた、例えば後述されるように酸化後に改質することもできる。
【００４９】
本発明で調製される改質多糖類は、規定された条件下でニトロキシルラジカルメディエータを有するオキシダントを使用して、水性システムで行われる選択的酸化法により得られる。カルボキシル官能基とアルデヒド官能基を用いて改質多糖組成物を調製するこの方法は、１モルの多糖無水糖単位（「ＡＳＵ」）当たり最大１０６．３７ｇの活性塩素の当量酸化力と媒介量のニトロキシルラジカルを有するオキシダントとで水性媒体中の多糖を酸化することを含む。反応は、約５℃〜約５０℃の温度で約６．０〜約１１．０のｐＨで行われる。生じる生成物は、１モルの多糖ＡＳＵ当たり最大約７０モル％のカルボキシル基と１モルの多糖ＡＳＵ当たり最大約２０モル％のアルデヒド基とを有する。
【００５０】
多糖がデンプンである時、デンプンが粒子状態である時に酸化を行うことができる。次に酸化デンプンは、まだ粒子状にある時ろ過および洗浄されて、ニトロキシルメディエータと酸化の結果として生成される塩副産物が除去される。
次に酸化多糖は、多糖を加熱調理（cook）することにより制御分解され、カルボキシル官能基とアルデヒド官能基とを有する改質多糖の低分子量体のＲＦＵ分散体が生成する。多糖が酸化顆粒デンプンである時、デンプンが分解されながら分散されるように、この分解はアルカリ性条件下で行われる。生じる多糖分散体は、場合により、噴霧乾燥または凍結乾燥により乾燥されて、カルボキシル官能基とアルデヒド官能基とを有する低分子量改質多糖のＣＷＳ ＲＦＵ粉末体を生成することができる。
【００５１】
別の実施態様において、カルボキシル官能基とアルデヒド官能基とを有する改質多糖組成物の製造法は、架橋して多糖を改質することを含む。デンプンでは、これが顆粒状態にある時架橋が起きることが好ましい。次に架橋多糖は、１モルの多糖無水糖単位（「ＡＳＵ」）当たり最大１０６．３７ｇの活性塩素の当量酸化力と媒介量のニトロキシルラジカルを有するオキシダントを有する水性スラリー中で酸化される。反応は、約５℃〜約５０℃の温度で約６．０〜約１１．０のｐＨで行われる。生じる生成物は、１モルの多糖ＡＳＵ当たり最大約７０モル％のカルボキシル基と１モルの多糖ＡＳＵ当たり最大約２０モル％のアルデヒド基とを有する。架橋は酸化の後でもよい。
【００５２】
いったん架橋され酸化されると、次に多糖は加熱することにより制御分解され、カルボキシル官能基とアルデヒド官能基とを有する改質多糖の低分子量体のＲＦＵ分散体が生成する。多糖が架橋された酸化顆粒デンプンである時、ニトロキシルメディエータと酸化の結果として生成される任意の塩副産物を除去するために、これが顆粒状である時（すなわち分解の前）ろ過され洗浄される。顆粒デンプンの分解はアルカリ性条件下で起きる。生じる分散体は場合により、噴霧乾燥または凍結乾燥により、カルボキシル官能基とアルデヒド官能基とを有する低分子量改質多糖のＣＷＳ ＲＦＵ粉末体を生成することができる。
本明細書で使用されるニトロキシルラジカルメディエータは、以下の式の１つを有するジ‐三級ニトロキシルラジカルである：
【００５３】
【化１】
2007063534.tif 000003
または
【００５４】
【化２】
2007063534.tif 000004
【００５５】
（式中、Ａは２個または３個の原子（例えば炭素原子）の鎖であるか、または１個または２個の炭素原子と酸素もしくは窒素原子との組合せであり、Ｒ基は同じかまたは異なるアルキル基である）。Ａ鎖は、１つ以上の基（例えば、アルキル、アルコキシ、アリール、アリールオキシ、アミノ、アミド、またはオキソ基）、または式Ｉを有する１つ以上の他の基に結合した２価の基もしくは多価の基により置換することができる。特に有用なニトロキシルラジカルは、以下の式を有するジ‐三級アルキルニトロキシルラジカルである：
【００５６】
【化３】
2007063534.tif 000005
【００５７】
（式中、ＹはＨ、ＯＨまたはＮＨ‐Ｃ（Ｏ）‐ＣＨ3であり、各Ｒ基は１〜１８個の炭素原子の同じかまたは異なるアルキル基である）。１つの態様において、１つ以上のＲ基はメチル基である。
【００５８】
このタイプのニトロキシルラジカルは、例えばＲ基がすべてメチル（または１炭素原子のアルキル）でＹがＨであるもの（すなわち、２，２，６，６‐テトラメチル‐１‐ピペラジニルオキシ（ＴＥＭＰＯ）；Ｒ基がすべてメチルでＹがＯＨであるもの（４‐ヒドロキシ‐ＴＥＭＰＯとして特定される）；およびＲ基がすべてメチルでＹがＮＨ‐Ｃ(Ｏ)‐ＣＨ3であるもの（４‐アセトアミド‐ＴＥＭＰＯとして特定される）を含む。１つの態様において、ニトロキシルラジカルはＴＥＭＰＯまたは４‐アセトアミド‐ＴＥＭＰＯである。
【００５９】
ニトロキシルラジカルは酸化を媒介するのに有効な量で使用される。ある実施態様において約０．００１〜２０モル％のニトロキシルラジカルが使用される。別の実施態様において、１モルの多糖ＡＳＵについて約０．０１〜５モル％のニトロキシルラジカルが使用される。ニトロキシルラジカルは反応混合物に加えられるか、または対応するヒドロキシアミンもしくはオキソアンモニウム塩から現場で生成することができる。
【００６０】
本発明で使用されるオキシダントは、ニトロキシルラジカルをその対応するオキソアンモニウム塩に転化することができる任意の物質でよい。これらには、アルカリまたはアルカリ土類金属次亜ハロゲン酸塩、例えば次亜塩素酸ナトリウム、次亜塩素酸リチウム、次亜塩素酸カリウム、および次亜塩素酸カルシウムがある。アルカリまたはアルカリ土類金属次亜臭素酸塩も使用することができる。これは次亜臭素酸塩自体の形（例えば、次亜臭素酸ナトリウム）で加えられるか、または適当なオキシダント（例えば次亜塩素酸ナトリウムとアルカリまたはアルカリ土類金属次亜臭素酸塩）の添加により現場で生成することができる。
【００６１】
さらなる有用な酸化法には、アルカリまたはアルカリ土類金属亜塩素酸塩または亜臭素酸塩、例えば亜塩素酸ナトリウムまたは亜臭素酸ナトリウム、過酸化水素と遷移金属触媒（例えばトリオキソレニウムメチル（ＶＩＩ））との組合せ；過酸化水素と酵素との組合せ；酸素と遷移金属触媒との組合せ；酸素と酵素との組合せ；過酸、例えば過酢酸および３‐クロロ過安息香酸；過スルフェートのアルカリまたはアルカリ土類金属塩、例えば過硫酸カリウムおよび過硫酸ナトリウム；過オキシモノスルフェートのアルカリまたはアルカリ土類金属塩、例えば過オキシモノ硫酸カリウム；クロロアミン、例えば１，３，５‐トリクロロ‐１，３，５‐トリアジン‐２，４，６‐（１Ｈ，３Ｈ，５Ｈ）トリオン、１，３‐ジクロロ‐１，３，５‐トリアジン‐２，４，６−（１Ｈ，３Ｈ，５Ｈ）トリオンナトリウム塩、１，３‐ジクロロ‐５，５‐ジメチルヒダントイン、１‐ブロモ‐３‐クロロ‐５，５‐ジメチルヒダントイン、および１-クロロ‐２，５‐ピロリジンジオン；およびフェリシアン化物のアルカリまたはアルカリ土類金属塩がある。オキシダントのこのリストは例示のためのみであって、決して包括的ではない。いくつかのオキシダントを一度にまたは連続して組合せて使用することができる。オキシダントは単独でまたはアルカリもしくはアルカリ土類金属臭化物塩と組合せて使用することができる。１つの態様においてオキシダントは、次亜塩素酸ナトリウム、または次亜塩素酸ナトリウムと臭化ナトリウムの添加により生成される次亜臭素酸ナトリウムである。
【００６２】
オキシダントは、１モルの多糖ＡＳＵ当たり最大１０６．３７ｇの活性塩素の当量酸化力を有する量で使用すべきである。１つの態様において、使用されるオキシダントの量は約３．５５〜約９９．２７ｇの活性塩素の当量酸化力を有する。別の態様において、使用されるオキシダントの量は約３．５５〜約７８．００ｇの活性塩素の当量酸化力を有する。さらに別の態様において、使用されるオキシダントの量は約３．５５〜約６３．８２ｇの活性塩素の当量酸化力を有する。さらに別の態様において、使用されるオキシダントの量は１モルの多糖ＡＳＵ当たり約３．５５〜約４９．６３ｇの活性塩素の当量酸化力を有する。さらに別の態様において、使用されるオキシダントの量は１モルの多糖ＡＳＵ当たり約３．５５〜約２４．８２ｇの活性塩素の当量酸化力を有する。
【００６３】
次亜塩素酸ナトリウムが使用される時、これは１モルの多糖ＡＳＵ当たり最大約１５０モル％の量で加えることができる。１つの態様において、次亜塩素酸ナトリウムは約５〜１４０モル％の量で使用される。別の態様において、次亜塩素酸ナトリウムは約５〜１１０モル％の量で使用される。さらに別の態様において、次亜塩素酸ナトリウムは約５〜９０モル％の量で使用される。１つの態様において、次亜塩素酸ナトリウムは１モルの多糖ＡＳＵ当たり約５〜約７０モル％の量で使用される。別の態様において、次亜塩素酸ナトリウムは約５〜３５モル％の量で使用される。規定の水性条件下でオキシダントとその添加速度の両方を制御することにより、主に多糖ＡＳＵのＣ６位でのカルボキシル官能基とアルデヒド官能基の生成が有効なレベルで確保される。
【００６４】
酸化は、多糖の有機もしくは水性溶液中または水性スラリー中で行うことができる。これは、反応温度を５０℃の最大温度未満に維持するために、媒介量のニトロキシルラジカルを含有する水性多糖溶液またはスラリーへのオキシダントのゆっくりした制御添加により行われる。別の態様において、反応温度は約５〜約５０℃の温度範囲で維持される。さらに別の態様において、反応温度は約１０〜３０℃の温度範囲で維持される。スラリーのｐＨは約６〜約１１で維持される。別の態様においてｐＨは約８〜約１０で維持される。オキシダントは、次亜塩素酸塩または次亜臭素酸塩（例えば次亜塩素酸ナトリウムまたは次亜臭素酸ナトリウム）として加えるか、または次亜臭素酸塩は、まず臭化ナトリウムを加えて次に次亜塩素酸ナトリウム溶液を加えて現場で次亜臭素酸塩を生成することにより、現場で生成することができる。
【００６５】
本発明の規定条件下で多糖の選択的酸化を実施する重要性は、カルボキシル官能基とアルデヒド官能基の両方を有する酸化多糖が産生されることである。これらの生成物は、最大約７０モル％のカルボキシル基（主に多糖ＡＳＵのＣ６位に）を有する。１つの態様において、これらの生成物は約１〜約７０モル％の量のカルボキシル基を有する。別の態様において、これらの生成物は１モルの多糖ＡＳＵ当たり約２〜５０モル％の量のカルボキシル基を有する。１つの態様において、これらの生成物は１モルの多糖ＡＳＵ当たり約２〜４０モル％の量のカルボキシル基を有する。別の態様において、これらの生成物は１モルの多糖ＡＳＵ当たり約２〜３０モル％の量のカルボキシル基を有する。さらに別の態様において、これらの生成物は１モルの多糖ＡＳＵ当たり約２〜１５モル％の量のカルボキシル基を有する。これらの生成物はまた、最大約２０モル％の量のアルデヒド基（主に多糖ＡＳＵのＣ６位に）を有する。１つの態様においてこれらの生成物は、１モルの多糖ＡＳＵ当たり約１〜１５モル％の量のアルデヒド基を有するであろう。
【００６６】
酸化は、水不溶性多糖については不均一状態（スラリー反応）中で、または可溶性多糖については溶液状態で行うことができる。スラリー反応は典型的には、最大４０％の固形分で行われる。１つの態様において、スラリー反応は約０．１〜４０％固形分で行われる。別の態様においてスラリー反応は、約２０〜４０％固形分で行われる。不均一反応は、最大３０％の固形分で行われる。１つの態様において不均一反応は、約０．１〜３０％固形分で行われる。別の態様において不均一反応は、約５〜約２０％固形分で行われる。
【００６７】
使用される多糖がデンプンである時、デンプンは顆粒状態またはスラリー状態水性反応で酸化することができる。こうしてデンプン顆粒は、酸化反応の間完全なままである。デンプンが酸化前に架橋されるなら、これはさらに確実になる。反応が完了すると、スラリーのｐＨは約４またはそれ以下に調整される。１つの態様においてスラリーｐＨは約３〜４になるように調整され、この間カルボキシレート基は部分的にプロトン化されてカルボン酸になる。次に酸化デンプンは、ろ過と水洗（これは、ニトロキシルメディエータと酸化反応の副産物とを除去する）により回収される。酸化デンプンは、湿潤ケーキ状態で方法の次の工程に移されるか、または長期保存で乾燥された後方法の次の工程に移される。
【００６８】
ある実施態様において、酸化多糖中のカルボキシル基以外のアルデヒド基の生成および存在は、方法の次の工程で付加的利益を提供する。この工程は、カルボキシル官能基とアルデヒド官能基とを有する改質多糖の同時分散（通常加熱調理による）と、その分子量を低下させるための制御された方法での分解とを含む（注：多糖が水溶性多糖であるなら、分解前にすでに分散されていてもよい）。こうしてこれを低分子量型に転化（本明細書に記載の最終用途に必須）しながら、酸化多糖のＲＦＵ体が生成される。さらにアルデヒド基はまた、有用な反応性官能基として機能し、これは所望であれば、アルデヒドと反応できる官能基を含有する試薬を用いて反応することにより、他の官能基に転化することができる。さらに詳しくは、これらはさらに酸化されて追加のカルボン酸基を生成するか、またはアルデヒド反応性官能基（例えばヒドロキシル、アミノ、アミド、チオール、イミド、および亜硫酸基またはこれらの組合せ）を有する試薬を用いて還元修飾もしくは反応される。試薬基のこのリストは例示のためのみであって、包括的ではない。アルデヒド基のある具体的に有用な転化は、重亜硫酸基（例えば重亜硫酸ナトリウムまたは重亜硫酸カリウム）との反応を含み、いわゆるアルデヒド基の重亜硫酸付加物として知られているものが得られる。この反応の正味の結果は、酸化デンプン中のアルデヒド基のすべてまたは一部のスルホン酸塩またはスルホン酸基への有効な転化である。
【００６９】
カルボキシル官能基とアルデヒド官能基の両方を有して製造される本発明の酸化多糖は、アルカリ性条件下で加熱調理することにより制御されて分解され、カルボキシル官能基とアルデヒド官能基とを有する改質多糖の低分子量体のＲＦＵ分散体を生成する。この単一ポット法（one-pot process）は、水中でカルボキシル官能基とアルデヒド官能基とを有する１〜４０重量％の改質多糖で行われる。別の態様において、この方法は５〜３０重量％で行われる。ｐＨは標準的方法を使用して約７〜約１２．５に調整される。１つの態様において、ｐＨは約９〜約１１に調整される。温度は約４０℃〜約１００℃に調整される。混合物は、例えば機械的手段により攪拌され、ｐＨ、温度、および必要な転化程度により約１０分〜約５時間攪拌される。この攪拌工程の間、ｐＨは必要に応じて再調整することができる。
【００７０】
典型的には、方法のこの段階の間、酸化多糖は膨潤し（特に多糖が酸化顆粒デンプンなら）し、混合物の粘度が上昇し、次に低分子量に転化しながら同時に分散し、最後に低粘度溶液になる。この方法の間の酸化多糖の転化または制御分解は、アルデヒド官能性ＡＳＵで多糖骨格のアルカリ性触媒分解により促進される。従って、全体の方法の初期酸化工程中のカルボキシル基以外のアルデヒド基の存在と制御生成は転化工程に影響を与え、これは次に、本明細書に記載の種々の最終使用用途のための必要な分子量を達成するのに決定的に重要である。分散とアルカリ性処理の所定の期間の最後に、カルボキシル官能基とアルデヒド官能基とを有する転化された改質多糖の溶液は冷却され、必要であれば、約４〜７のｐＨに調整される。
【００７１】
カルボキシル官能基とアルデヒド官能基とを有する低分子量改質多糖のＲＦＵ溶液は、最終使用用途に直接使用することができる。しかし必要であればこれはまた、凍結乾燥または噴霧乾燥して、カルボキシル官能基とアルデヒド官能基とを有する低分子量改質多糖のＣＷＳ粉末型を得ることもできる。噴霧乾燥の種々の方法は公知であり、本発明で使用される。例えば米国特許第５，３１８，６３５号は有用な噴霧乾燥法を記載する。
【００７２】
本発明の別の実施態様において、カルボキシル官能基とアルデヒド官能基とを有する改質デンプンの分散／転化および噴霧乾燥法の２工程法は、米国特許第５，１３１，９５３号に開示されたような連続的連結ジェット加熱／噴霧乾燥により単一工程で行われる。この方法は、酸化デンプンと水とを含むアルカリ性スラリーまたはペーストを生成することを含む。アルカリ性水性スラリーまたはペーストは、酸化デンプンを完全に分散または可溶化し転化するのに充分な温度の流れでジェット加熱される。このジェット加熱分散体または溶液は、高温高圧で噴霧乾燥機のノズル中に運搬され導入される。次にジェット加熱分散体または溶液は、噴霧乾燥機のノズルを介して霧化され、噴霧乾燥機チャンバー内で乾燥される。カルボキシル官能基とアルデヒド官能基とを有するジェット加熱および噴霧乾燥した低分子量改質多糖は、次にＣＷＳ粉末として回収される。
【００７３】
他の有用な噴霧乾燥法は、米国特許第４，２８０，８５１号、第４，６００，４７２号、および第５，１４９，７９９号に記載のような蒸気注入／２重および単一の噴霧法である。噴霧乾燥操作に使用される温度と圧力条件は、使用される特定の多糖物質により変化する。典型的には、温度は約８０〜２２０℃で変化し、圧力は約２０〜１５０ｐｓｉｇで変化する。
【００７４】
水処理システム
工業用水処理には、炭酸カルシウム、硫酸カルシウム、およびリン酸カルシウムのようなカルシウム塩の沈殿によるカルシウムスケールの防止を含む。これらの塩は逆可溶性であり、これはその溶解度が温度の上昇とともに低下することを意味する。より高温と塩のより高濃度が存在する工業的応用では、これは通常熱移動表面で沈殿が起きることを意味する。次に沈殿する塩は表面に沈着し、カルシウムスケールの層が生成する。カルシウムスケールはシステムの熱移動喪失を引き起こす製造プロセスの過熱を引き起こす。このスケール生成はまた、局在化した腐食を促進する。
【００７５】
リン酸カルシウムは炭酸カルシウムと異なり、一般に自然に起きる問題ではない。しかしオルトホスフェートは一般に、第一鉄金属の腐食抑制物質として典型的には２．０〜２０．０ｍｇ／Ｌのレベルで工業的システム（時には自治体の水システム）に加えられる。従ってリン酸カルシウム沈殿は、前記したスケール生成問題を引き起こすのみでなく、オルトリン酸が溶液から除去されると重い腐食問題が発生する。その結果、工業的冷却システムは周期的メンテナンスが必要であり、ここでシステムをシャットダウンし、洗浄し、水を交換しなければならない。維持シャットダウン間の時間を長くすることは、コストを節約し、好ましい。
【００７６】
工業的水処理システムの水をできるだけ再使用することが有利である。それでも水は種々の機構（例えば蒸発）により時間の経過とともに失われる。その結果、溶解され懸濁された固形分は時間の経過とともにより濃縮される。濃縮サイクルは、特定量の水の中の固形分が濃縮される回数を示す。補給水の品質は、許容される濃縮回数を決定する。補給水が硬い（すなわち、品質が低い）冷却塔用途では、２〜４サイクルが正常であると考えられ、５サイクルおよびそれ以上はストレスの掛かった条件（stressed condition）である。本発明の改質多糖ポリマーは、ストレス条件下で特に良好に機能する。
【００７７】
水処理システムのメンテナンス間の時間を延長する１つの方法は、カルシウム塩の生成抑制または結晶成長の改質で機能するポリマーの使用である。結晶成長改質ポリマーは、結晶の形態を規則的な構造（例えば立方晶系）から不規則な構造（例えば針状結晶または花形）に変化させる。形の変化のために、沈着される結晶は、表面を流れる水により単に機械的攪拌により表面から容易に除去される。本発明の改質多糖は、オルトリン酸カルシウムのようなリン酸カルシウムベースのスケール生成を抑制するのに特に有用である。さらにこれらの本発明の多糖はまた、炭酸カルシウムスケールの結晶成長を改質する。本発明の改質多糖は、分散によりならびに結晶成長改質により、スケールを最小にするのに特に有用であることがわかった。
【００７８】
本発明の改質多糖はそのまま水性システム加えるか、または種々の水処理組成物に調製して次に水性システムに加えることができる。沈着物質の低レベルを維持するために大量の水が連続的に処理されるいくつかの水性システムでは、ポリマーは０．５ｍｇ／Ｌという低いレベルで使用することができる。使用される多糖の量の上限は、処理される特定の水性システムに依存する。例えば粒状物質を分散するために使用される時、多糖は約０．５〜約２，０００ｍｇ／Ｌの範囲のレベルで使用することができる。ミネラルスケールの生成または沈着を抑制するために使用される時、ポリマーは約０．５〜約１００ｍｇ／Ｌの範囲のレベルで使用することができ、別の実施態様において約３〜約２０ｍｇ／Ｌの範囲、および別の実施態様において約５〜約１０ｍｇ／Ｌの範囲のレベルで使用することができる。
【００７９】
いったん調製されると改質多糖は、これらの多糖と他の水処理化学物質とを含む水処理組成物中に取り込むことができる。これらの化学物質には、例えば腐食抑制物質、例えばオルトホスフェート、亜鉛化合物、およびトリルトリアゾールがある。上記したように水処理組成物で使用される本発明のポリマーの量は、処理される特定の水性システムで必要な処理レベルにより変動する。水処理組成物は一般に、約１０〜約２５重量％の改質多糖を含有する。
【００８０】
改質多糖類は、ミネラル塩の安定化が重要である任意の水性システム、例えば硬水で洗浄される熱移動器具、ボイラー、二次油回収井戸、自動食器洗浄機、ならびに基板で使用することができる。改質多糖は、他のスケール抑制物質がうまくいかないストレス条件下で特に有効である。
【００８１】
改質多糖ポリマーは水中の多くのミネラル（特に限定されないが、鉄、亜鉛、ホスホン酸塩、およびマンガン）を安定化することができる。ポリマーはまた、水性システム中に存在する粒子を分散させる。
【００８２】
本発明の改質多糖ポリマーは、多くのタイプの方法でスケールを抑制し、ミネラルを安定化し、粒子を分散させるのに使用することができる。かかる方法の例には、砂糖キビ圧搾機抗スケール剤（anti-scalant）；土壌調整；工業的方法（例えば、採鉱、油田、パルプと紙製造、および他の類似の方法）で使用される水の処理；廃水処理；地下水改善；逆浸透と脱塩などの方法による水精製；エアウォッシャーシステム；腐食抑制；ボイラー水処理；生物分散剤として；およびスケールと腐食沈着物の化学的クリニーングがある。当業者は、改質多糖が有用となり得る多くの他の用途を思いつくであろう。
クリニーング配合物
【００８３】
本発明の改質多糖はまた、ホスフェートベースのビルダーを含有する広範囲のクリニーング配合物で使用することができる。例えばこれらの配合物は、粉末、液体、または単位用量（例えば錠剤またはカプセル剤）の形でもよい。さらにこれらの配合物は、種々の基質、例えば衣服、食器、および硬い表面（例えば浴室や台所の表面）を洗浄するのに使用することができる。配合物は工業的および施設の洗浄用途で表面を洗浄するのに使用することができる。
【００８４】
クリニーング配合物では、改質多糖は、洗浄液体で最終使用レベルまで希釈することができる。改質多糖は典型的には、洗浄水溶液中０．０１〜１，０００ｐｐｍで投与される。これらのポリマーは、生地、食器洗浄、および硬い表面の洗浄用途でホスフェートベースのスケールの沈着を最小にすることができる。ポリマーはまた、生地の付着物を最小にするのに役立つ。さらに多糖ポリマーは食器の膜やしみを最小にする。食器は、ガラス、プラスチック、陶器、刃物類などを含む。
【００８５】
界面活性剤配合物中の任意成分には、特に限定されないが、イオン交換剤、アルカリ、抗腐食物質、再沈着防止剤、光学的光沢剤、香水、染料、増量剤、キレート剤、酵素、生地漂白剤および光沢剤、起泡制御剤、溶媒、ヒドロトロープ、漂白剤、漂白前駆体、緩衝化剤、土壌除去剤、土壌放出剤、生地柔軟剤、および乳白剤がある。これらの光学的成分は最大約９０重量％の界面活性剤配合物を含む。
【００８６】
本発明の改質多糖は、手動皿洗い（hand dish）、自動皿洗い（autodish）、および硬表面クリニーング配合物に取り込むことができる。これらのポリマーはまた、自動皿洗い配合物で使用される洗浄補助配合物中に取り込むことができる。自動皿洗い配合物は、種々の成分（ビルダー、例えばホスフェートおよびカーボネート、漂白剤と漂白活性化剤、およびシリケート）を含有することができる。これらの配合物はまた、酵素、緩衝剤、香料、消泡剤、加工補助剤などがある。次亜塩素酸塩漂白剤を含む自動皿洗いゲルシステムは、漂白安定性を維持するのに必要な高いｐＨのためにポリマーに対して特に硬質である。
【００８７】
硬表面クリニーング配合物は、他の付加物成分および担体を含有することができる。付加物成分の例には、特に限定されないが、緩衝剤、ビルダー、キレート剤、充填塩、分散剤、酵素、酵素強化剤、香料、増粘剤、粘土、溶媒、界面活性剤、およびこれらの混合物がある。
【００８８】
当業者は、必要な改質多糖ポリマーの量がクリニーング配合物とクリニーング配合物に与えたい利点に依存することを認識するであろう。１つの態様において使用レベルは、クリニーング配合物の約０．０１重量％〜約１０重量％である。別の実施態様において使用レベルは、クリニーング配合物の約０．１重量％〜約２重量％である。
【００８９】
油田スケール応用
スケール形成は油田用途で大きな問題である。地下の油回収操作は、油が地層を移動するのを助け、液体が除去される時に油層中の圧力を維持するための油の層への水溶液の注入を含む。注入される水［表面水（湖または川）または海水（沖合の操業のため）］は、可溶性塩（例えばスルフェートおよびカーボネート）を含有することがある。これらの塩は、油含有地層中にすでに存在するイオン（地層水）と非相溶性であることが多い。地層水は、正常な表面水中でははるかに低いレベルで存在するいくつかのイオン（例えば、ストロンチウム、バリウム、亜鉛、およびカルシウム）を高濃度で含有することができる。溶解度に影響を与える条件（例えば温度と圧力）が製造井戸穿孔や上側で変化すると、部分的に可溶性の無機塩（例えば、硫酸バリウムおよび炭酸カルシウム）は、しばしば産出水から沈殿する。これは、非相溶性の水（例えば地層水、海水、または産出水）の場合に特によくある。
【００９０】
硫酸バリウムや硫酸ストロンチウムは、非常に硬くて非常に不溶性のスケールを形成し、これは防止することが困難である。硫酸バリウムまたは他の無機過飽和塩は、地層に沈殿してスケールを生成し、こうして地層を詰まらせ貯蔵場所からの油の回収を制限する。不溶性塩はまた、生産チューブ表面や関連する抽出装置上に沈殿して、生産性、生産効率を制限し、安全性を脅かす。いくつかの油含有産出水は、４００ｐｐｍおよびそれ以上の高いバリウム濃度を含むことが知られている。硫酸バリウムは、特に不溶性の塩を形成し、その溶解度は温度とともに急激に低下するため、スケール生成を抑制することが困難であり、油層や上側の操作および安全装置の詰まりを防止することが困難である。
【００９１】
スルフェートスケールの溶解は困難であり、高いｐＨ、長時間の接触、熱、および循環を必要とし、上側でのみ行うことができる。あるいは粉砕やある場合には高圧水洗浄を行うことができる。これらは高価で侵襲的方法であり、運転を中断する必要がある。本発明の改質多糖は、スケール、特にダウンホールスルフェートスケールを最小にすることができる。
【００９２】
粒子の分散剤
本発明の改質多糖は、ペーパーコーティング、ペンキ、および他のコーティング用途のような用途で染料の分散剤として使用することができる。本発明のポリマーにより分散できる染料の例には、二酸化チタン、カオリン粘土、改質カオリン粘土、炭酸カルシウム、および合成炭酸カルシウム、酸化鉄、カーボンブラック、タルク、雲母、シリカ、シリケート、および酸化アルミニウムがある。典型的には染料の疎水性が高いほど、本発明のポリマーは粒子の分散性が良い。これらの粒状物質は、特に限定されないが、コーティング、プラスチック、ゴム、ろ過製品、化粧品、食物、ペンキ、掘穿泥水、およびペーパーコーティングなどの多様な用途がある。
【００９３】
ガラス繊維サイジング
ガラス繊維は通常、フェノール−ホルムアルデヒド樹脂またはポリアクリル酸ベースの樹脂でサイジングされる。前者は、最終使用中にホルムアルデヒドが放出されるという欠点がある。ポリアクリル酸樹脂システムは、原油価格が高騰したため非経済的になった。従って、この業界では再生可能なサイジング物質に対するニーズがある。本発明の改質多糖は、この応用に適している。これは、これ自体でまたはフェノールホルムアルデヒドもしくはポリアクリル酸結合剤システムと組合せて使用することができる。
【００９４】
結合剤組成物は一般に、適当な噴霧剤アプリケータにより生成されながらガラス繊維マットに適用される。噴霧剤アプリケータは結合剤溶液を、生成されたガラス繊維マット中に均一に分布させるのを助ける。固形分は典型的には、総溶液の約５〜２５重量％の量で水溶液中に存在する。結合剤はまた、当該分野で公知の他の手段（特に限定されないが、エアレススプレー、エアスプレー、パッディング、飽和、およびロールコーティングを含む）により適用される。
【００９５】
繊維からの残存熱は、結合剤から水を揮発させる。生じる高固形分結合剤被覆ガラス繊維マットは、ガラス繊維の弾性のために垂直に膨張される。次にガラス繊維マットは加熱され、結合剤を硬化する。典型的には硬化オーブンは１３０℃〜３２５℃の温度で運転される。しかし本発明の結合剤組成物は、約１１０℃〜約１５０℃の低い温度で硬化することができる。１つの態様において結合剤組成物は約１２０℃で硬化することができる。ガラス繊維マットは、典型的には約５秒〜約１５分間硬化される。１つの態様において、ガラス繊維マットは約３０秒〜約３分間硬化される。硬化温度と硬化時間はまた、使用される温度と触媒のレベルに依存する。次にガラス繊維マットは輸送のために圧縮される。ガラス繊維マットの重要な性質は、これはいったん加圧が除去されるとほとんど完全な高さに戻ることである。改質多糖ベースの結合剤は柔軟性あるフィルムを産生し、これは、ロールの包装を解き壁／天井に使用するとガラス繊維断熱物が飛び出してもどることを可能にする。
【００９６】
共重合体結合剤組成物で処理したガラス繊維または他の不織物は、ロールまたはバットの形で熱または音の遮断物として；屋根およびフローリング製品、天井タイル、フローリングタイルのための補強マットとして、プリント基板およびバッテリーセパレータのマイクロガラスベースの基材として；フィルターストックおよびテープストック、および非セメントおよびセメント性の建築物コーティングの補強物として有用である。
【実施例】
【００９７】
以下の例は本発明を例示するが、決して本発明の範囲を限定するものではない。本発明の範囲は請求項によってのみ限定されるべきものである。
【００９８】
実施例１−高アミロースデンプンの酸化
高アミロースデンプン（ハイロン（HYLON）（登録商標）VIIデンプン、ナショナルスターチアンドケミカルカンパニー（National Starch and Chemical Company）、ブリッジウォーター（Bridgewater）、ニュージャージー州から入手できる）を、オーバーヘッドカスターラーを取り付けたジャケット付ビーカーを使用して、水性条件下で以下の方法を使用して酸化した。
【００９９】
ニトロキシルラジカル、４‐アセトアミド‐ＴＥＭＰＯ（０．７９ｇ；デンプンＡＳＵのモル数に基づき０．２モル％）および臭化ナトリウム（９．５２ｇ；５モル％）を高アミロースデンプンの水性スラリー（５００ｍＬの水中３４４ｇ（３００ｇ乾燥；１．８５モルＡＳＵ））に加えた。水循環器を用いてシステムを１０℃未満に冷却し、スラリーのｐＨを水酸化ナトリウム（２．５Ｍ溶液）で９．０に調整した。次に次亜塩素酸ナトリウム（１０９０．５ｇ；１１．４％溶液；９０モル％）を反応混合物中に、反応混合物の温度を＜１５℃に維持するような速度で滴下して加えることにより導入した。ブリンクマンメトローム７１８スタットチトリノ（Brinkmann Metrohm 718 STAT Titrino）（ｐＨスタット）を使用してこの添加方法により２．５Ｍの水酸化ナトリウム溶液を添加して、スラリーのｐＨを９．０で一定に維持した。いったん次亜塩素酸塩溶液のすべてを加えると酸化は基本的に完了し、システムのｐＨは安定化した。この時点で、アスコルビン酸（１０ｇ）を加えて、残存する微量の次亜塩素酸塩を除去することにより反応を停止させた。最後に混合物のｐＨを塩酸で約３．５まで低下させた。次に酸化デンプン生成物をろ過し、約３．５のｐＨの水（４Ｌ）で洗浄し、低湿度環境で空気乾燥させた。
【０１００】
酸化ハイロン（HYLON）（登録商標）ＶＩＩデンプンのアルデヒド含量の測定：
酸化デンプンのアルデヒド含量を、以下の反応と方法によりオキシム誘導体化により塩酸ヒドロキシアミン滴定を使用して測定した。
ＲＣＨＯ＋ＮＨ2ＯＨ・ＨＣｌ→ ＲＣＨＮＯＨ ＋ ＨＣｌ
酸化デンプンを水（５０ｍＬの水に１．２２３ｇ）でスラリー化し、そのｐＨをＨＣｌ水溶液で４に調整した。この攪拌溶液に、大過剰の２．０Ｍ塩酸ヒドロキシアミン水溶液（これもｐＨ４、約３ｍＬ）を一回で急速に加えた。反応中、混合物のｐＨを、ｐＨスタットを使用して０．１Ｎ ＮａＯＨ溶液で滴定して４に維持した。溶液のｐＨのさらなる低下が検出されなくなるまで、これを継続した。
【０１０１】
上記酸化デンプン試料のアルデヒド含量は、以下の式を使用してＮＡＯＨ（１０．９３ｍＬ）の総消費によりデンプンＡＳＵのモルに基づき１４．５モル％と計算された。
【０１０２】
【数１】
2007063534.tif 000006
【０１０３】
酸化ハイロン（ＨＹＬＯＮ）（登録商標）ＶＩＩデンプンのカルボン酸含量の測定：
酸化中に形成されるカルボン酸をアルデヒド生成で消費されなかった酸化物の残存量から推定し、これは本例の場合、デンプンＡＳＵ当たり約３８モル％であった。これはまた、Ｄ2Ｏ溶液から取った酸化デンプンの13Ｃ ＮＭＲスペクトルにより確認され、これはデンプンＡＳＵ Ｃ６カルボキシル含量当たり約３８モル％であることを示した。
【０１０４】
実施例２−トウモロコシ（waxy maize）デンプンの酸化
トウモロコシ（waxy maize）デンプン（アミオカ（AMIOCA）（登録商標）デンプン、ナショナルスターチアンドケミカルカンパニー（National Starch and Chemical Company）、ブリッジウォーター（Bridgewater）、ニュージャージー州から入手できる）を、実施例１に記載の方法を使用して酸化した。酸化したトウモロコシ（waxy maize）生成物は、実施例１に記載の対応するハイロン（HYLON）（登録商標）ＶＩＩよりいくぶん膨潤しており、従ってろ過し水洗した後にエタノールでも洗浄した。これを最後に低湿度環境で空気乾燥させた。
【０１０５】
酸化トウモロコシ（waxy maize）デンプン試料のアルデヒド含量を実施例1に記載のように測定し、１モルのデンプンＡＳＵ当たり１２．０モル％と計算された。
酸化中に形成されるカルボン酸をアルデヒド生成で消費されなかった酸化物の残存量から推定し、これは本例の場合、デンプンＡＳＵ当たり約３９モル％であった。これはまた、Ｄ2Ｏ溶液から取った酸化デンプンの13Ｃ ＮＭＲスペクトルにより確認され、これはデンプンＡＳＵ Ｃ６カルボキシル含量当たり約３９モル％であることを示した。
【０１０６】
実施例３−トウモロコシ（waxy maize）デンプンの酸化
次亜塩素酸ナトリウム酸化物を５６０ｇの８．２％溶液、すなわち５０モル％デンプンＡＳＵに制限した以外は、実施例１に記載の方法と同様の方法を使用してトウモロコシ（waxy maize）デンプン（アミオカ（AMIOCA）（登録商標）デンプン、ナショナルスターチアンドケミカルカンパニー（National Starch and Chemical Company）、ブリッジウォーター（Bridgewater）、ニュージャージー州から入手できる）を酸化し回収した。酸化中に生成されるカルボン酸はデンプンＡＳＵ当たり約１８モル％であると測定された（酸化中にｐＨを維持するために使用された２．５Ｍ ＮＡＯＨ消費に基づく）。
【０１０７】
実施例４−架橋コーンスターチの酸化
実施例１に記載の方法を使用して架橋コーンスターチ（ブルカ（VULCA）（登録商標）９０デンプン、ナショナルスターチアンドケミカルカンパニー（National Starch and Chemical Company）、ブリッジウォーター（Bridgewater）、ニュージャージー州から入手できる）を酸化し回収した。酸化ブルカ（VUＬCA）（登録商標）９０デンプンのアルデヒド含量を実施例１に記載のように測定し、１モルのデンプンＡＳＵ当たり１５．１モル％であると計算された。
【０１０８】
酸化中に形成されるカルボン酸をアルデヒド生成で消費されなかった酸化物の残存量から推定し、これは本例の場合、デンプンＡＳＵ当たり約３７モル％であった。これはまた、Ｄ2Ｏ溶液から取った酸化デンプンの13Ｃ ＮＭＲスペクトルにより確認され、これはデンプンＡＳＵ Ｃ６カルボキシル含量当たり約４０モル％であることを示した。
【０１０９】
実施例５−３‐クロロ‐２‐ヒドロキシ‐１‐プロパンスルホン酸で改質したデンプンの酸化
トウモロコシ（waxy maize）デンプン（アミオカ（AMIOCA）（登録商標）デンプン、ナショナルスターチアンドケミカルカンパニー（National Starch and Chemical Company）、ブリッジウォーター（Bridgewater）、ニュージャージー州から入手できる）（３５０グラム）を５２５ｍ／Ｌの水で、４０℃でスラリーにした。水酸化ナトリウム水溶液（３％）をゆっくり加え、次に３‐クロロ‐２‐ヒドロキシ‐１‐プロパンスルホン酸ナトリウム塩（デンプンの７重量％）（シグマ‐アルドリッチ（Sigma-Aldrich）、セントルイス、ミズーリ州から入手できる）を加えて混合物のｐＨを１１．５〜１１．７に上げた。次に追加の水酸化ナトリウム水溶液（３％）を加えてスラリーのｐＨを１１．５〜１１．７に再調整した。４０℃で６時間反応を行った後、１０％塩酸水溶液を加えてスラリーのｐＨを５〜６の範囲まで下げた。次に改質デンプンをろ過し水で洗浄した。次に改質デンプンのフィルターケーキを水で再スラリー化し、実施例１に記載の方法に従って酸化した。
【０１１０】
実施例６−リン酸化デンプンの酸化
トウモロコシ（waxy maize）デンプン（アミオカ（AMIOCA）（登録商標）デンプン、ナショナルスターチアンドケミカルカンパニー（National Starch and Chemical Company）、ブリッジウォーター（Bridgewater）、ニュージャージー州から入手できる）を、まず米国特許第４，１６６，１７３号に記載のようにアルカリ金属トリポリホスフェートでリン酸化した。次に実施例１に記載の方法に従ってデンプンを酸化した。
【０１１１】
実施例７−酸化デンプンの同時加熱調理と転化
実施例１〜３の酸化デンプンを同時に分散させ、以下の２つの方法のうちの１つを使用して１ポット法で低分子量類似体に転化した。
【０１１２】
方法７（ａ）‐約３５ｇの酸化デンプン（３０ｇ乾燥ベース）を１２００ｍ／Ｌの水に分散した。スラリーのｐＨを２．５Ｍ ＮＡＯＨ溶液を使用して６．０〜１２．５範囲のあらかじめ決められた値に調整した。次にスラリーを蒸気浴（９０〜９５℃）中で２０〜３０分間激しく機械攪拌して加熱した。この加熱時間中、デンプンはまず加熱され（溶液の急速な膨潤と粘度上昇により証明される）、次に同時にかつ急速に低粘度溶液に転化される。転化の程度は、各スラリーのｐＨを調整しその加熱時間により測定した。いったん所望の程度に転化されると、溶液を室温まで冷却し、必要であればそのｐＨを４〜５の範囲に低下させた。次に転化された低分子量酸化多糖を凍結乾燥により回収した。
【０１１３】
方法７（ｂ）‐約６０ｇの酸化デンプン（５５ｇ乾燥ベース）を１２００ｍ／Ｌの水に分散した。スラリーのｐＨを２．５Ｍ ＮＡＯＨ溶液を使用して１０．５に調整し、スラリーの温度を６０℃まで上げた。ブリンクマンメトローム７１８スタットチトリノ（Brinkmann Metrohm 718 STAT Titrino）（ｐＨスタット）を使用して２．５Ｍ ＮＡＯＨでｐＨを１０．５に維持しながら、機械攪拌した混合物をこの温度で一定時間処理した。上記方法と同様の方法で、デンプンはまず膨潤し、低分子量に転化されながら分散して、低粘度溶液になる。処理時間の最後に、溶液を室温まで冷却し、そのｐＨを４〜５の範囲まで下げた。次に転化された低分子量酸化多糖を凍結乾燥により回収した。表１は、加熱条件と転化された酸化デンプンの性質を要約する。
【０１１４】
【表１】
2007063534.tif 000007
【０１１５】
１  方法７（ａ）
２  方法７（ｂ）
３  「Ｍｗ」は重量平均分子量である。「Ｍｎ」は数平均分子量である。低分子量標準物質を使用してサイズ排除クロマトグラフィーにより測定した。
【０１１６】
実施例８−プルランの酸化と転化
以下のように１ポット均一法によりプルラン（スペクトラムケミカルズ・アンド・ラボラトリープロダクツ（Spectrum Chemicals & Laboratory Products）、ニューブランズウィック（New Brunswick）、ニュージャージー州より入手できる）を連続的に酸化し低分子量類似体に転化した。２７．５ｇのプルラン（０．１７０モルプルランＡＳＵ）、０．０４９ｇの４‐アセトアミド‐ＴＥＭＰＯ、および９．５２ｇの臭化ナトリウムを含有する水溶液（約２５０ｇ）を室温で調製し、そのｐＨを１Ｍ水酸化ナトリウム溶液を用いて９．５まで上げた。次に反応混合物の温度を２０〜２５℃範囲に維持するような速度で、１４．８ｇの水酸化ナトリウム（１１．５％溶液；プルランＡＳＵ当たり１３．４モル％）を、激しく攪拌した溶液に滴下して導入した。ブリンクマンメトローム７１８スタットチトリノ（Brinkmann Metrohm 718 STAT Titrino）（ｐＨスタット）を使用して１Ｍ ＮＡＯＨでｐＨを９．５に維持した。いったん次亜塩素酸塩溶液のすべてを加えると酸化は完了し、システムのｐＨは９．５で安定化した。この段階でアルデヒドとカルボキシル含量の分析のために少量の溶液（約２０ｇ）を取り、これはプルランＡＳＵ当たりそれぞれ５．１モル％と４．２モル％であると測定された（実施例１に記載のように）。
【０１１７】
次に溶液のｐＨをゆっくり１０まで上げ、このレベルで室温に９０分維持し、この間粘度の明らかな目に見える低下が起きた。最後に塩酸でｐＨを４まで下げ、酸化され転化されたプルランをエタノール中に沈殿して回収した。
この連続方法の最後の酸化し転化したプルランの数平均分子量は、ＮＭＲスペクトル法から約１３，５００であると推定された。
【０１１８】
実施例９−市販の洗剤配合物中の抗付着性について酸化デンプンを評価する方法
テストファブリクスインク（Test Fabrics Inc.）から入手できるブラック綿のインターロック生地を１７．８ｃｍ×１７．８ｃｍ（７"×７"）の布きれに切断した。各試験（これはテルギトメーター（Tergitometer）で行われる）のために全部で４０グラム（±０．２ｇ）のきれを計量し、所望の重量を得るための必要に応じて各試験できれの１つを切りそろえた。
【０１１９】
炭酸カルシウムとして硬度（Ｃａ：Ｍｇ＝２：１）１５０ｐｐｍを有する１Ｌの水を各テルギトメーター（Tergitometer）に加えた。１．２４ｇのタイド（TIDE）（登録商標）粉末界面活性剤と０．０９ｇの粉末漂白剤をディスポーザブルの重りボートに計量した。特定量のポリマーを重り（典型的には４％乾燥／洗浄剤重量）ボートに計量した。ポリマーを含んでなる対照試料も調製した。
【０１２０】
洗浄剤とポリマーをテルギトメーター（Tergitometer）のポットに加え、水を３０秒間攪拌して洗浄水を均一化した。次に生地をポットに加え、１０分間洗浄した。洗浄サイクル中、水の温度は約９３°Ｆ（約３４℃）、洗浄時間は約１０分、リンス時間は約５分、および攪拌速度は約８０〜１００ｐｐｍであった。
洗浄サイクルの完了時にテルギトメーター（Tergitometer）ポットの水気をきり、上記の１Ｌの水を使用してきれを５分間リンスした。次にきれをタンブルドライヤーで高熱で２０分間乾燥した。上記洗浄工程を全部で５洗浄／乾燥サイクル繰り返した。
【０１２１】
各テルギトメーター（Tergitometer）ポットからの３つの別のきれを５．１ｃｍ×５．１ｃｍ（２"×２"）の布きれに切断した。各きれを分析天秤上で計量し、名前を書いた試料カップに入れた。各小さいきれを２０グラムの１０％硝酸中に入れ、軽く１分間攪拌してＣａＣＯ3をキレート上で溶解した。次に硝酸をメスシリンダー中にデカントした。きれを脱イオン水でさらに２回洗浄し、各リンス後に水をシリンダーにデカントした。１ｍＬの１２％ＫＣｌ溶液をシリンダーに入れ、次に脱イオン水を加えて容量を２００ｍＬにした。３０〜５０ｍＬの溶液をろ過して繊維を除去し、次に各試料を名前を書いた容器に注ぎ、原子吸光スペクトル法を使用してｐｐｍカルシウムを測定した。
パーセントＣａＣＯ3を以下の式に従って測定した。
【０１２２】
【数２】
2007063534.tif 000008
（式中、Ｘは硝酸洗浄後の溶液の希釈率である（この場合２））
【０１２３】
試験結果を以下の表IIに要約する。
【表２】
2007063534.tif 000009
【０１２４】
上記表IIの試験結果は、本発明の酸化デンプンを含有する洗浄剤組成物で洗浄したきれは、合成ポリマーポリアクリル酸を含有する洗浄剤（アルコスパース（ALCOSPERSE）（登録商標）６０２Ｎ洗浄剤添加剤、アルコケミカル（Alco Chemical）、チャッタヌーガ（Chattanooga）、テネシー州から入手できる）と同等かまたはそれより少ない炭酸カルシウムがきれに沈着する。
本発明のポリマーのカルシウム結合／封鎖を、標準的滴定法を使用して測定した。結果を以下の表IIIに示す。
【０１２５】
【表３】
2007063534.tif 000010
【０１２６】
上記表IIIのデータは、本発明の改質多糖がほとんどまたは全くカルシウム封鎖性を持たないことを示す。この結果は、文献（例えば、米国特許第５，３２６，８６４号の実施例IIと表Ａ参照）で報告された酸化デンプンのカルシウム結合性とは完全に反対である。先行技術で教示された酸化デンプン（例えば'８６４特許のもの）は優れたカルシウム結合性を有する。これに対して本発明の改質多糖は、優れた抗付着性を有する（すなわち、生地上のＣａＣＯ3蓄積の防止）。これは、結晶成長の改質または分散性機構に帰因することができる。実際本発明のポリマーの抗付着性は、合成ポリアクリル酸ホモポリマー（アルコスパース（ALCOSPERSE）（登録商標）６０２Ｎ）より優れている。従って本発明のポリマーの組成と性能は、先行技術に開示されたものとは異なり新規である。
【０１２７】
実施例１０−炭酸カルシウム抑制のための標準的Ｎａｃｅ試験における本発明のポリマーの評価
【表４】
2007063534.tif 000011
【０１２８】
上記データは、典型的な合成ポリマーのレベルの５倍で試験したにもかかわらず、本発明のポリマーが実験室ビーカー試験で測定すると炭酸カルシウムスケールを抑制するのに適していないことを示すようである。これは、本発明の改質多糖が良好なカルシウム封鎖剤ではないことを示す。しかし実施例１で見られるように、これらは優れた付着性を有する。従ってこれらの物質（文献で引用されたものとは異なり）は、結晶成長または分散機構によりカーボネートスケールを防止する。
【０１２９】
実施例１１−土壌再沈着防止性
酸化デンプンを、一般的に作成した液体洗浄剤配合物で再沈着防止性について試験した。一般的に作成した液体洗浄剤配合物は以下の通りである。
成分                                                      wt％
脱イオン水                                                37.25
クエン酸ナトリウム                                         9.0
プロピレングリコール                                       8.0
40％キシレンスルホン酸ナトリウム                          18.75
バイオソフト（BIOSOFT）（登録商標）Ｄ‐４０陰イオン性洗浄剤（ステパンケミカル（Stepan Cehmical Co.）、ノースフィールド（Northfield）、イリノイ州から入手できる）                                                        20.00
ネオドール（NEODOL）（登録商標）25-9洗浄剤アルコール（シェル（Shell）、ヒューストン、テキサス州から入手できる）                            7.0
【０１３０】
試験はフルスケール洗濯機で３つの綿と３つのポリエステル／綿きれを使用して行った。使用した土壌は、ローズクレイ（rose clay）（１７．５g）、バンディブラッククレイ（bandy black clay）（１７５．ｇ）、および油（６．９ｇ、７５：２５植物／ミネラル）の混合物である。試験は、１回の洗浄量当たり１００ｇの液体洗浄剤を使用して３サイクルについて行った。酸化デンプンは、洗浄剤の２重量％で与え、ポリアクリル酸（アルコケミカル（Alco Chemical）からのアルコスパース（ALCOSPERSE）（登録商標）６０２N）洗浄剤添加剤）は０．５％で与えた。使用した洗浄条件は温度３４℃（９３°F）、１５０ｐｐｍの硬度、および１０分の洗浄サイクルである。
【０１３１】
【表５】
2007063534.tif 000012
【０１３２】
第１のサイクル前と第３のサイクル後のＬ、ａ、ｂ値は、分光光度計を使用してそれぞれＬ1、ａ1、ｂ1およびＬ2、ａ2、ｂ2として測定した。次にΔＥ値を以下の式を使用して計算した。
ΔＥ＝[(Ｌ1-Ｌ2)2＋(ａ1-ａ2)2＋(ｂ1-ｂ2)2]0.5
データは、酸化デンプンがポリアクリル酸試料と同様の再沈着防止性／土壌懸濁性を有することを示す（低いΔＥは良好な再沈着防止性を示す）。
【０１３３】
実施例１２‐土壌再沈着防止性
実施例７Ｈ１の酸化デンプンを、異なるレベルの活性成分レベルで一般的に作成した液体洗浄剤配合物で再沈着防止剤性について試験した。一般的に作成した液体洗浄剤配合物は、上記実施例１１と同じであった。
試験はフルスケール洗濯機で３つの綿と３つのポリエステル／綿きれを使用して行った。使用した土壌は、ローズクレイ（rose clay）（１７．５g）、バンディブラッククレイ（bandy black clay）（１７５．ｇ）、および油（６．９ｇ、７５：２５植物／ミネラル）の混合物である。試験は、１回の洗浄量当たり１００gの液体洗浄剤を使用して３サイクルについて行った。酸化デンプンは、洗浄剤の０．５、１．０、および１．５重量％で使用した。洗浄条件は温度３４℃（９３°Ｆ）、１５０ｐｐｍの硬度、および１０分の洗浄サイクルを使用した。
【０１３４】
【表６】
2007063534.tif 000013
【０１３５】
第１のサイクル前と第３のサイクル後のＬ、ａ、ｂ値は、分光光度計を使用してそれぞれＬ1、ａ1、ｂ1およびＬ2、ａ2、ｂ2として測定した。次にΔＥ値を以下の式を使用して計算した。
ΔＥ＝[(Ｌ1-Ｌ2)2＋(ａ1-ａ2)2＋(ｂ1-ｂ2)2]0.5
データは、本発明の酸化デンプンが、洗浄液体中で、低濃度で再沈着防止性／土壌懸濁性を示すことを示す（低いΔＥは良好な再沈着防止性を示す）。
【０１３６】
実施例１３−分散
本発明の酸化デンプンを分散性能について試験した。２％粘土水溶液（５０：５０ローズクレイ（rose clay）／ブラッククレイ（black clay））と０．１％ポリマースラリーをメスシリンダーに導入した。一定の間隔でスラリー（図１にある）のスナップ写真を撮った。データは、低分子量酸化デンプン（実施例７Ａ３、７Ｈ１および７Ｖ２）がポリアクリル酸と同程度に良好な分散剤であることを示す。
【０１３７】
配合物例
以下の例は、異なる水性システムで使用される本発明の改質多糖ポリマーを有する種々の配合物を例示する。
実施例１４−自動リン酸化食器洗浄機用粉末配合物成分
成分                                                      wt％
トリポリリン酸ナトリウム                                  25.0
炭酸ナトリウム                                            25.0
7モルのEOを有するC12-15 線状アルコールエトキシレート       3.0
実施例7V1のポリマー                                       14.0
硫酸ナトリウム                                            33.0
【０１３８】
実施例１５−自動非リン酸化食器洗浄機用粉末配合物成分
成分                                                      wt％
クエン酸ナトリウム                                        30
実施例7A2のポリマー                                       10
二ケイ酸ナトリウム                                        10
過ホウ酸一水和物                                           6
テトラアセチルエチレンジアミン                             2
【０１３９】
実施例１６−ハンドウォッシュ布洗浄剤
成分                                                      wt％
線状アルキルベンゼンスルホン酸塩                          15〜30
非イオン性界面活性剤                                      0〜3
トリポリリン酸Na（STPP）                                  3〜20
ケイ酸Na                                                  5〜10
硫酸Na                                                    20〜50
ベントナイトクレイ／石灰質                                0〜15
実施例7A3のポリマー                                       1〜10
酵素                                                      2
水                                                        残り
【０１４０】
実施例１７−柔軟剤を有する布洗浄剤
成分                                                      wt％
線状アルキルベンゼンスルホン酸塩                          2
アルコールエトキシレート                                  4
STPP                                                      23
実施例7V1のポリマー                                       5
炭酸Na                                                    5
過ホウ酸四水和物                                          12
モンモリロナイト粘土                                      16
硫酸Na                                                    20
香料、FWA、酵素、水                                       残り
【０１４１】
実施例１８−洗濯のためのバー／ペースト
成分                                                      wt％
線状アルキルベンゼンスルホン酸塩                          15〜30
ケイ酸Na                                                  2〜5
STPP                                                      2〜10
実施例7H1のポリマー                                       2〜10
炭酸Na                                                    5〜10
方解石                                                    0〜20
尿素                                                      0〜2
グリセロール                                              0〜2
カオリン                                                  0〜15
硫酸Na                                                    5〜20
香料、FWA、酵素、水                                       残り
【０１４２】
実施例１９−水処理組成物
いったん調製されると水溶性ポリマーは好ましくは、水溶性ポリマーと他の水処理化合物とを含む水処理組成物中に取り込まれる。このような他の化学物質には、腐食抑制剤、例えばオルトホスフェート、亜鉛化合物、およびトリルトリアゾールがある。上記したように水処理組成物で使用される本発明のポリマーのレベルは、処理される特定の水性システムについて所望の処理レベルにより決定される。水処理組成物は一般に、１０〜２５重量％の水溶性ポリマーを含む。従来の水処理組成物は当業者に公知であり、水処理組成物の例を配合物１〜４で後述する。本発明のポリマーを含有するこれらの配合物は、例えば油田での用途がある。
【０１４３】
配合物１                            配合物２
5.0％ ポリマー7A2                   5.0％ポリマー7A3
47.7％ 水                           59.6％ 水
4.2％ HEDP                          4.2％ HEDP
10.3％ NaOH                         18.4％ TKPP
24.5％ モリブデン酸ナトリウム       7.2％ NAOH
2.0％ トリルトリアゾール            2.0％ トリルトリアゾール
ｐＨ 13.0                             ｐＨ 12.64
【０１４４】
配合物３                            配合物４
10.0％ポリマー7H1                   5.0％ポリマー7V2
51.1％ 水                           59.0％ 水
8.3％ HEDP                          4.2％ HEDP
14.0％ NaOH                         19.3％ NaOH
4.0％ トリルトリアゾール            2.0％ トリルトリアゾール
ｐＨ 12.5                             4.2％ ZnCl2
ｐＨ 13.2
【０１４５】
配合物５                            配合物６
5.0％ ポリマー7A2                   5.0％ポリマー7A3
46.2％ 水                           58.1％ 水
3.2％ HEDP                          3.2％ HEDP
2.5％ ポリマレイン酸                2.5％ ポリマレイン酸
10.3％ NaOH                         18.4％ TKPP
24.5％ モリブデン酸ナトリウム       7.2％ NaOH
2.0％ トリルトリアゾール            2.0％ トリルトリアゾール
ｐＨ 13.0                             ｐＨ 12.64
ここで、ＨＥＤＰは１‐ヒドロキシエチリデン‐１，１ジホスホン酸であり、ＴＫＰＰはポリリン酸三カリウムである。
【０１４６】
実施例２０−セメント組成物
上記実施例７Ａ１に記載の種々の量のポリマー（９重量％ポリマー水溶液）を、ベースのセメントスラリーの試験部分に加えた。ベースセメント組成物は、ローンスタークラスＨ（Lone Star Class H）水硬セメントと、乾燥セメントの３８重量％の量の水とを含んだ。ベース組成物の密度は１６．４ポンド／ガロンであった。本発明のポリマーを含有するこれらの組成物は、例えば油田での用途がある。
【０１４７】
実施例２１−典型的な硬表面クリニーング配合物
酸性クリーナー
成分                                                      wt％
クエン酸（50％溶液）                                      12.0
リン酸                                                     1.0
3モルのEOを有するC12-C13線状アルコールエトキシレート       5.0
アルキルベンゼンスルホン酸                                 3.0
実施例7A3のポリマー                                        1.0
水                                                        78.0
【０１４８】
アルカリ性クリーナー
成分                                                      wt％
水                                                        89.0
トリポリリン酸ナトリウム                                   2.0
ケイ酸ナトリウム                                           1.9
NaOH（50％）                                               0.1
ジプロピレングリセロールモノメチルエーテル                 5.0
オクチルポリエトキシエタノール、12-12モルEO                1.0
実施例7A2のポリマー                                        1.0
【０１４９】
実施例２２−ガラス繊維サイジング配合物
成分                                                      wt％
アルコスパース（ALCOSPERSE）（登録商標）602A*             20.0
実施例7A3のポリマー                                        5.0
水                                                        残り
* アルコケミカル（Alco Chemical）からポリアクリル酸
【０１５０】
実施例２３−酸化鉄の分散剤としての酸化デンプンの評価
実施例７Ａ３と７Ｖ２の改質多糖試料を攪拌しながら水に溶解した。次に赤い酸化鉄粉末をデンプン溶液に攪拌しながらゆっくり加えた。混合物を２０分間攪拌した後、粘度を測定した。
【０１５１】
【表７】
2007063534.tif 000014
いずれの物質も酸化鉄分散剤としての性能を示すが、低分子量アミロース含有物質の方が良好な性能が見られる。
【０１５２】
実施例２４−カオリンの分散
２７９ｇのカオリンを１７１ｇの水に高剪断力下で加えることによりカオリンスラリーを調製した。酸化デンプンの溶液を１０％濃度で調製した。次にこれらの溶液をカオリンスラリーに加え、粘度を測定した。これらのデンプン物質をアルコスパース（ALCOSPERSE）（登録商標）１４９ポリアクリル酸分散剤と比較した。
【０１５３】
【表８】
2007063534.tif 000015
【０１５４】
上記より、実施例７Ｖ２の改質多糖がポリアクリル酸分散剤として機能することがわかる。ポリアクリル酸が酸化デンプンより少し性能が良いようであるが、この実験の初期スラリー粘度は低かった。従って改質多糖は、カオリンを分散するための分散剤として従来のポリアクリル酸に匹敵する。
【０１５５】
実施例２５−炭酸カルシウムの分散
３０６ｇの炭酸カルシウムを１４４ｇの水に高剪断力下で加えることによりスラリーを調製した。実施例７Ｖ２と７Ａ３の酸化デンプンを１０％水溶液の形でスラリーに加えた。各デンプンの添加後、粘度を測定して分散剤要求量曲線を作成した。
酸化デンプンをアルコスパース（ALCOSPERSE）（登録商標）１４９ポリアクリル酸ホモポリマー（これはこの用途で典型的に使用される）と比較した。
【０１５６】
【表９】
2007063534.tif 000016
結果は、本発明の改質多糖が標準的ポリアクリル酸より優れていることを示す。
【０１５７】
実施例２６−硫酸カルシウム（石膏スラリー）
成分                                                      wt％
石膏                                                      30〜60％
水                                                        30〜60％
実施例7H1の試料                                           0.1〜10％
随時の付加的成分（保存剤、レオロジー改質剤、界面活性剤）
【０１５８】
実施例２７−カーボンブラック配合物
成分                                                      wt％
カーボンブラック                                          40％
実施例7V1の試料                                           1〜20％
グリコール                                                0〜5％
水                                                        残り
随時の付加的成分（保存剤、レオロジー改質剤、界面活性剤）
【０１５９】
実施例２８−コンクリート配合物
成分                                                      wt％
ポートランドセメント                                      315kg
骨材                                                      1926kg
水                                                        158kg
超可塑剤（実施例7A3）                                     120kg
随時の付加的成分（凝結遅緩剤、気泡混入剤、硬化促進剤、防水剤、染料、腐食抑制剤、可塑剤）
【０１６０】
実施例２９−セメント分散剤（調製例）
成分                                                      wt％
粘土                                                      60〜75％
分散剤（ケイ酸アント、STPP、ポリアクリル酸                0〜2％
実施例7A1の試料                                           0〜5％
水                                                        残り
随時の付加的成分（レオロジー改質剤、染料、界面活性剤、保存剤）
【０１６１】
実施例３０−粉砕補助剤
粗粒子状炭酸カルシウムの水性懸濁物を「ミルまたはグラインダー」に通して所望の粒子サイズを得る。懸濁物を回収した後、所望の粒子サイズを得てもよい。実施例７Ｖ２の改質多糖を懸濁物に加えた後、破砕して分散機構により粒子の集結度を維持してもよい。
【０１６２】
実施例３１−油掘削
新鮮水掘削
水                       1500g
ベントナイト               60g
ベントナイトCa            150g
実施例7A2の試料            10g
付加的成分−消泡剤、腐食抑制剤、液体ロス物質、シェールコントロール、保存剤／殺生物剤、緩衝剤、増量剤
【０１６３】
海水掘削
海水                     1500.0g
NaCO3                       3.0g
ベントナイト               75.0g
アタパルジャイト          112.5g
CMC                        37.5g
ベントナイトCa            225.0g
苛性                      ｐＨ 9〜11に
実施例7H1の試料              7.5g
付加的成分−消泡剤、腐食抑制剤、シェールコントロール、保存剤／殺生物剤、緩衝剤、増量剤
【０１６４】
実施例３２−土壌再沈着防止性
実施例６の改質多糖を一般的に作成した液体洗浄剤配合物で再沈着防止剤性について試験した。一般的に作成した液体洗浄剤の調製は、以下の通りである。
成分                                                      wt％
脱イオン水                                                37.25
クエン酸ナトリウム                                         9.00
プロピレングリコール                                       8.00
40％ キシレンスルホン酸ナトリウム                         18.75
バイオソフト（BIOSOFT）（登録商標）D-40陰イオン性洗浄剤（ステパンケミカル（Stepan Cehmical Co.）、ノースフィールド（Northfield）、イリノイ州から入手できる）                                                               20.00
ネオドール（NEODOL）（登録商標）25-9洗浄剤アルコール（シェル（Shell）、ヒューストン、テキサス州から入手できる）                            7.0
【０１６５】
試験はフルスケール洗濯機で３つの綿と３つのポリエステル／綿きれを使用して行った。使用した土壌は、ローズクレイ（rose clay）（１７．５ｇ）、バンディブラッククレイ（bandy black clay）（１７５．ｇ）、および油（６．９ｇ、７５：２５植物／ミネラル）の混合物である。試験は、１回の洗浄量当たり１００ｇの液体洗浄剤を使用して３サイクルについて行った。改質多糖とポリアクリル酸（アルコケミカル（Alco Chemical）からのアルコスパース（ALCOSPERSE）（登録商標）602N）洗浄剤添加剤）は洗浄剤の０．５重量％で与えた。使用した洗浄条件は温度３４℃（９３°F）、１５０ｐｐｍの硬度、および１０分の洗浄サイクルである。
【０１６６】
【表１０】
2007063534.tif 000017
【０１６７】
第１のサイクル前と第３のサイクル後のＬ、ａ、ｂ値は、分光光度計を使用してそれぞれＬ1、ａ1、ｂ1およびＬ2、ａ2、ｂ2として測定した。次にΔＥ値を以下の式を使用して計算した。
ΔＥ＝[(Ｌ1-Ｌ2)2＋(ａ1-ａ2)2＋(ｂ1-ｂ2)2]0.5
データは本発明の改質多糖が、洗浄剤用途で典型的に使用される標準的４５００分子量ポリアクリル酸より優れた再沈着防止性／土壌懸濁性を有することを示す。
【０１６８】
実施例３３−液体洗浄剤配合物
成分                                                      wt％
脱イオン水                                                37.00
クエン酸ナトリウム                                         9.00
プロピレングリコール                                       8.00
40％ キシレンスルホン酸ナトリウム                         18.75
バイオソフト（BIOSOFT）（登録商標）D-40陰イオン性洗浄剤（ステパンケミカル（Stepan Cehmical Co.）、ノースフィールド（Northfield）、イリノイ州から入手できる）                                                              20.00
ネオドール（NEODOL）（登録商標）25-9洗浄剤アルコール（シェル（Shell）、ヒューストン、テキサス州から入手できる）                            7.0
実施例7A4                                                   0.25
【０１６９】
実施例３４−布柔軟剤配合物
成分                                                      wt％
エステルクアット（Ester quat）                            5.0
実施例7V3                                                 0.2
香料、染料、水                                            残り
【０１７０】
実施例３５−改質多糖と合成ポリマーの混合物
実施例７Ｈ１の改質多糖を合成ポリマー（アルコスパース（ALCOSPERSE）（登録商標）７２５、３５％の疎水性に改質されたポリマー水溶液、アルコケミカル（Alco Chemical）、チャッタヌーガ（Chattanooga）、テネシー州から入手できる）と混合した。活性改質多糖対ポリマー溶液を１０：９０と９０：１０の重量比で２つの成分を混合した。次に溶液を２週間後に観察した。
【０１７１】
【表１１】
2007063534.tif 000018
【０１７２】
データは、多糖水溶液が１０重量％の低い希釈率でも安定ではないことを示す。しかし多糖と疎水性に改質されたポリマーの混合物は、高多糖レベルでも非常に安定である。これは、合成ポリマーが多糖水溶液を安定化するのに使用できることを示す。
【０１７３】
実施例３６−抑制無しでスケールを最小にするための水処理応用
本発明の改質多糖を、パイロット冷却塔を模倣する動的システムで評価した。動的性能試験は、図２に示すように非蒸発性動的試験具で行った。システムのデザインは、試験中一定のシステム容量と一定のポリマー濃度を維持するためにオーバーフローを伴って補給水濃縮物の連続的添加とポリマーの制御された供給により、濃縮サイクルを上昇させることを可能にする。システム中の水の容量は約２６Ｌである。水は２５Ｌの容器に含有され、システムを介してポンプで流され、容器に戻る。容器を離れると水は熱交換ラック（これは、水が流れるようにガラスチューブで囲まれた約７５０ワットで流れる３つの熱交換棒を含む）を通過する。各棒の加熱面積は１１．７５インチである。これは約１６，０００ ＢＴＵ／ｈｒ／ｆｔ2の熱交換速度を与える。次に水を１インチのＣＰＶＣパイプでできた腐食ラック、冷却器に流し、容器に戻す。容器の水温度は、冷却器内に冷却水を流す冷却機を使用して制御する。ｐＨはまた、ｐＨコントローラーの使用と硫酸の添加により制御される。濃縮サイクルは、硬度とアルカリ性濃縮溶液の一定の供給により制御し上昇させることができる。システム内の処理の所望の供給レベルを維持するために、濃縮処理供給物はまた絶えず添加される。
【０１７４】
すべてのビーカーと動的試験のための１回の濃縮サイクルのシミュレートされた補給水は以下の濃度から構成された：
・ＣａＣＯ3として１００．０ｍｇ／ＬのＣａ（Ｃａとして４０ｍｇ／Ｌ）
・ＣａＣＯ3として４９．２ｍｇ／ＬのＭｇ（Ｍｇとして１２．０）
・１６２Ｍ アルカリ性（ＨＣＯ3として１４１．５ｍｇ／Ｌ）
・２３Ｐ アルカリ性（ＣＯ3として２７．６ｍｇ／Ｌ）
・比伝導度＝約７５０マイクロｍｈｏｓ
【０１７５】
熱移動速度は約１６，０００ ＢＴＵ／ｈｒ／ｆｔ2の一定速度で維持された。熱交換器中の流れは３．２５ｆｔ／秒で維持された。
試験の３つの変数は、補給水中の第１鉄イオンの有無、操作ｐＨ、およびバルク水温度であった。以下の範囲は試験に使用した標準的設定点であり、スケール接着性の試料をスクリーニングするためのすべての「標準化」試験を含む。
・第１鉄イオン＝０．２〜０．４ｍｇ／Ｌ Ｆｅ2+（補給水中）
・温度＝３９．４〜４０．６℃（１０３〜１０５°Ｆ）
・ｐＨ範囲＝８．７０〜８．８５
【０１７６】
試験は３サイクルの硬度を使用した。１つの硬度サイクルは「Ｃａとして」４０ｐｐｍのＣａ、「Ｍｇとして」１２．５ｐｐｍのＭｇ、１２０ｐｐｍのＨＣＯ3、および４０ｐｐｍのＣＯ3にほぼ等しい。
試験具中の棒は以下のスケールにより判定した。
０＝棒上にスケール無し
１＝デッドフロー領域にのみスケール
２＝棒上に少量のスケール
３＝棒上に中程度の量のスケール
４＝棒上に多量のスケール
【０１７７】
【表１２】
2007063534.tif 000019
【０１７８】
上記データは、本発明のポリマーがＣａＣＯ3の抑制においてうまく機能しない（上記実施例９を参照）が、実際の水処理条件ではカルシウムスケール生成の防止に非常によく機能することを示す。これは、結晶成長改質物質を修飾するのにこれらのポリマーが機能するという事実に帰因する。
本発明を詳細に説明し例示したが、これらは決して本発明を限定するものではないことを理解されたい。本発明の精神と範囲は請求項によってのみ限定されるものである。
【図面の簡単な説明】
【０１７９】
【図１】図１は、すべて０．１％の６つの酸化デンプン試料と０．１％のアルコスパース（ALCOSPERSE）（登録商標）６０２Ｎ洗浄剤添加物試料の分散性能の１時間スナップ写真である。
【図２】図２は、非揮発性動的試験具の略図である。
【図１】
2007063534.tif 000020
【図２】
2007063534.tif 000021
【外国語明細書】
2007063534000001.pdf